(57)【要約】      （修正有）【課題】極性化合物の混合物に基づく、液晶媒体ならびに、ＶＡ、ＰＳＡ、ＰＳ−ＶＡ、ＰＡ−ＶＡ、ＰＡＬＣ、ＦＦＳ、ＰＳ−ＦＦＳ、ＩＰＳ、またはＰＳ−ＩＰＳ効果に基づく、アクティブマトリックスディスプレイ用のそれらの使用の提供。【解決手段】式Ｑ１で代表される化合物の１種または複数種の化合物、及び他の２種の極性化合物を含む、液晶（ＬＣ）媒体及び該液晶媒体のアクティブマトリックスディスプレイ用への使用。2017206697.tif 000139（ＲQはｎ−プロピルを表す）【選択図】なし【特許請求の範囲】
【請求項１】
以下の式Ｑの１種または複数種の化合物、式ＡＮの１種または複数種の化合物、および式Ｓの１種または複数種の化合物：
【化１】
2017206697.tif 000124
［式中、個々の基は、各場合において同一であるかまたは異なり、それぞれお互いに独立して、以下の意味を有する：
【化２】
2017206697.tif 000125
ＲQは、１〜９個のＣ原子を有するアルキル、アルコキシ、オキサアルキル、またはアルコキシアルキル、あるいは２〜９個のＣ原子を有するアルケニルまたはアルケニルオキシであり（これら全ては、場合によりフッ素化されていてもよい）、
ＸQは、Ｆ、Ｃｌ、１〜６個のＣ原子を有するハロゲン化されたアルキルまたはアルコキシ、あるいは２〜６個のＣ原子を有するハロゲン化されたアルケニルまたはアルケニルオキシであり、
ＬQ1〜ＬQ6は、ＨまたはＦであり、ただし、ＬQ1〜ＬQ6のうちの少なくとも１つはＦであり、
ＲA1は、２〜９個のＣ原子を有するアルケニル、あるいは環ＸおよびＹの少なくとも一方がシクロヘキセニルを表す場合には、ＲA2の意味のうちの１つでもあり、
ＲA2は、１〜１２個のＣ原子を有するアルキル（これらにおいて、１つまたは２つの非隣接ＣＨ2基が、Ｏ原子がお互いに直接結合しないような方式において、−Ｏ−、−ＣＨ＝ＣＨ−、−ＣＯ−、−ＯＣＯ−、または−ＣＯＯ−で置換されていてもよい）であり、
ｘは、１または２であり、
Ｒa〜dは、それぞれお互いに独立して、１〜１０個のＣ原子、好ましくは１〜６個のＣ原子、非常に好ましくは１〜４個のＣ原子を有する直鎖状または分岐鎖状のアルキルであり、最も好ましくはメチルであり、
Ｘは、Ｈ、ＣＨ3、ＯＨ、またはＯ・であり、
Ａは、場合により置換されていてもよい、１〜２０個のＣ原子を有する直鎖状、分岐鎖状、または環状のアルキレンである］を含む、液晶（ＬＣ）媒体。
【請求項２】
式ＡＮの前記化合物が、以下の式：
【化３】
2017206697.tif 000126
［式中、ｍは、１、２、３、４、５、または６を表し、ｉは、０、１、２、または３を表し、ならびにＲb1は、Ｈ、ＣＨ3、またはＣ2Ｈ5を表す］から選択されることを特徴とする、請求項１に記載のＬＣ媒体。
【請求項３】
式ＡＮの前記化合物が、以下の式：
【化４−１】
2017206697.tif 000127
【化４−２】
2017206697.tif 000128
から選択されることを特徴とする、請求項１または２に記載のＬＣ媒体。
【請求項４】
式Ｑの前記化合物が、以下の下位式：
【化５】
2017206697.tif 000129
［式中、ＲQは、請求項１における意味のうちの１つを有する］から選択されることを特徴とする、請求項１から３のいずれか一項に記載のＬＣ媒体。
【請求項５】
式Ｑの前記化合物が、以下の式：Ｑ１
【化６】
2017206697.tif 000130
［式中、ＲQはｎ−プロピルである］から選択されることを特徴とする、請求項１から４のいずれか一項に記載のＬＣ媒体。
【請求項６】
式Ｓの前記化合物が、以下の下位式：
【化７】
2017206697.tif 000131
［式中、
Ｘは、Ｈ、ＣＨ3、ＯＨ、またはＯ・であり、
ＲAは、メチル、エチル、プロピル、ブチル、ペンチル、またはヘキシルであり、
ｎ１は、２〜１２の整数であり、
ｎ２は、０または１〜１２の整数、好ましくは０であり、
ｎ３は、１〜１２の整数であり、
式Ｓ１〜Ｓ４において、基（ＣＨ2）n1における１つまたは複数のＨ原子は、場合により、メチル、エチル、プロピル、ブチル、ペンチル、またはヘキシル基で置換されていてもよい］から選択されることを特徴とする、請求項１から５のいずれか一項に記載のＬＣ媒体。
【請求項７】
式Ｓの前記化合物が、以下の下位式：
【化８−１】
2017206697.tif 000132
【化８−２】
2017206697.tif 000133
【化８−３】
2017206697.tif 000134
から選択されることを特徴とする、請求項１から６のいずれか一項に記載のＬＣ媒体。
【請求項８】
以下の式ＣＹおよびＰＹ：
【化９】
2017206697.tif 000135
［式中、
ａは、１または２を表し、
ｂは、０または１を表し、
【化１０】
2017206697.tif 000136
Ｒ1およびＲ2は、それぞれ、お互いに独立して、１〜１２個のＣ原子を有するアルキル（これらにおいて、さらに、１つまたは２つの非隣接ＣＨ2基が、Ｏ原子がお互いに直接結合しないような方式において、−Ｏ−、−ＣＨ＝ＣＨ−、−ＣＯ−、−ＯＣＯ−、または−ＣＯＯ−で置換されていてもよい）を表し、好ましくは、１〜６個のＣ原子を有するアルキルまたはアルコキシを表し、
ＺxおよびＺyは、それぞれ、お互いに独立して、−ＣＨ2ＣＨ2−、−ＣＨ＝ＣＨ−、−ＣＦ2Ｏ−、−ＯＣＦ2−、−ＣＨ2Ｏ−、−ＯＣＨ2−、−ＣＯ−Ｏ−、−Ｏ−ＣＯ−、−Ｃ2Ｆ4−、−ＣＦ＝ＣＦ−、−ＣＨ＝ＣＨ−ＣＨ2Ｏ−、または単結合、好ましくは単結合を表し、
Ｌ1〜4は、それぞれ、お互いに独立して、Ｆ、Ｃｌ、ＯＣＦ3、ＣＦ3、ＣＨ3、ＣＨ2Ｆ、ＣＨＦ2を表す］から選択される１種または複数種の化合物を含むことを特徴とする、請求項１から７のいずれか一項に記載のＬＣ媒体。
【請求項９】
以下の式：
【化１１】
2017206697.tif 000137
［式中、個々の基は、以下の意味を有する：
【化１２】
2017206697.tif 000138
Ｒ3およびＲ4は、それぞれ、お互いに独立して、１〜１２個のＣ原子を有するアルキル（これらにおいて、さらに、１つまたは２つの非隣接ＣＨ2基が、Ｏ原子がお互いに直接結合しない方式において、−Ｏ−、−ＣＨ＝ＣＨ−、−ＣＯ−、−Ｏ−ＣＯ−、または−ＣＯ−Ｏ−で置換されていてもよい）を表し、
Ｚyは、−ＣＨ2ＣＨ2−、−ＣＨ＝ＣＨ−、−ＣＦ２Ｏ−、−ＯＣＦ2−、−ＣＨ2Ｏ−、−ＯＣＨ2−、−ＣＯ−Ｏ−、−Ｏ−ＣＯ−、−Ｃ2Ｆ4−、−ＣＦ＝ＣＦ−、−ＣＨ＝ＣＨ−ＣＨ2Ｏ−、または単結合、好ましくは単結合である］の１種または複数種の化合物を含むことを特徴とする、請求項１から８のいずれか一項に記載のＬＣ媒体。
【請求項１０】
請求項１から９のいずれか一項において定義されるＬＣ媒体を含むＬＣディスプレイ。
【請求項１１】
ＶＡ、ＰＳＡ、ＰＳ−ＶＡ、ＰＡ−ＶＡ、ＰＡＬＣ、ＦＦＳ、ＰＳ−ＦＦＳ、ＩＰＳ、またはＰＳ−ＩＰＳディスプレイである、請求項１０に記載のＬＣディスプレイ。
【発明の詳細な説明】
【技術分野】
【０００１】
本発明は、特に極性化合物の混合物に基づく、液晶媒体ならびに、特にＶＡ、ＰＳＡ、ＰＳ−ＶＡ、ＰＡ−ＶＡ、ＰＡＬＣ、ＦＦＳ、ＰＳ−ＦＦＳ、ＩＰＳ、またはＰＳ−ＩＰＳ効果に基づく、アクティブマトリックスディスプレイ用のそれらの使用に関する。
【０００２】
このタイプの媒体は、特に、ＥＣＢ効果に基づくアクティブマトリックスアドレシングを有する電気光学ディスプレイに、ならびにＩＰＳ（面内スイッチング（ｉｎ−ｐｌａｎｅ  ｓｗｉｔｃｈｉｎｇ））ディスプレイまたはＦＦＳ（フリンジフィールドスイッチング）ディスプレイに、使用することができる。
【０００３】
電界制御複屈折の原理、すなわちＥＣＢ効果またはＤＡＰ（配向した相の変形：ｄｅｆｏｒｍａｔｉｏｎ  ｏｆ  ａｌｉｇｎｅｄ  ｐｈａｓｅ）効果は、１９７１年に初めて記載された（Ｍ．Ｆ  ＳｃｈｉｅｃｋｅｌおよびＫ．Ｆａｈｒｅｎｓｃｈｏｎ，「Ｄｅｆｏｒｍａｔｉｏｎ  ｏｆ  ｎｅｍａｔｉｃ  ｌｉｑｕｉｄ  ｃｒｙｓｔａｌｓ  ｗｉｔｈ  ｖｅｒｔｉｃａｌ  ｏｒｉｅｎｔａｔｉｏｎ  ｉｎ  ｅｌｅｃｔｒｉｃａｌ  ｆｉｅｌｄｓ」，Ａｐｐｌ．Ｐｈｙｓ．Ｌｅｔｔ．１９（１９７１），３９１２）。その後に、Ｊ．Ｆ．Ｋａｈｎ（Ａｐｐｌ，Ｐｈｙｓ．Ｌｅｔｔ．２０（１９７２），１１９３）ならびにＧ．ＬａｂｒｕｎｉｅおよびＪ．Ｒｏｂｅｒｔ（Ｊ．Ａｐｐｌ．Ｐｈｙｓ．４４（１９７３），４８６９）の論文に記載されている。
【０００４】
Ｊ．ＲｏｂｅｒｔおよびＦ．Ｃｌｅｒｃ（ＳＩＤ  ８０  Ｄｉｇｅｓｔ  Ｔｅｃｈｎ．Ｐａｐｅｒｓ（１９８０），３０），Ｊ．Ｄｕｃｈｅｎｅ（Ｄｉｓｐｌａｙｓ  ７（１９８６），３）ならびにＨ．Ｓｃｈａｄ（ＳＩＤ  ８２  Ｄｉｇｅｓｔ  Ｔｅｃｈｎ．Ｐａｐｅｒｓ（１９８２），２４４）による論文では、液晶相は、ＥＣＢ効果に基づく高度情報ディスプレイ素子での使用に好適であるためには、弾性定数Ｋ3／Ｋ1の比率における高い値、光学異方性Δｎにおける高い値、およびΔε≦−０．５の誘電異方性における値を有していなければならないことが示されている。ＥＣＢ効果に基づく電気光学ディスプレイ素子は、ホメオトロピック端部配向（ＶＡ技術＝垂直配向）を有する。誘電的に負の液晶媒体は、いわゆるＩＰＳ効果またはＦＦＳ効果を使用するディスプレイにも使用することができる。
【０００５】
ＥＣＢ効果を使用するディスプレイは、いわゆるＶＡＮ（垂直配向ネマチック）ディスプレイとして、たとえば、ＭＶＡ（マルチドメイン垂直配向、たとえば：Ｙｏｓｈｉｄｅ，Ｈ．ら，ｐａｐｅｒ  ３．１：「ＭＶＡ  ＬＣＤ  ｆｏｒ  Ｎｏｔｅｂｏｏｋ  ｏｒ  Ｍｏｂｉｌｅ  ＰＣｓ  ．．．」，ＳＩＤ  ２００４  Ｉｎｔｅｒｎａｔｉｏｎａｌ  Ｓｙｍｐｏｓｉｕｍ，Ｄｉｇｅｓｔ  ｏｆ  Ｔｅｃｈｎｉｃａｌ  Ｐａｐｅｒｓ，ＸＸＸＶ，Ｂｏｏｋ  Ｉ，ｐｐ．６  ｔｏ  ９，およびＬｉｕ，Ｃ．Ｔ．ら，ｐａｐｅｒ  １５．１：「Ａ  ４６−ｉｎｃｈ  ＴＦＴＬＣＤ  ＨＤＴＶ  Ｔｅｃｈｎｏｌｏｇｙ  ．．．」，ＳＩＤ  ２００４  Ｉｎｔｅｒｎａｔｉｏｎａｌ  Ｓｙｍｐｏｓｉｕｍ，Ｄｉｇｅｓｔ  ｏｆ  Ｔｅｃｈｎｉｃａｌ  Ｐａｐｅｒｓ，ＸＸＸＶ，Ｂｏｏｋ  ＩＩ，ｐｐ．７５０  ｔｏ  ７５３）、ＰＶＡ（パターン化垂直配向、たとえば：Ｋｉｍ，Ｓａｎｇ  Ｓｏｏ，ｐａｐｅｒ  １５．４：「Ｓｕｐｅｒ  ＰＶＡ  Ｓｅｔｓ  Ｎｅｗ  Ｓｔａｔｅ−ｏｆ−ｔｈｅ−Ａｒｔ  ｆｏｒ  ＬＣＤ−ＴＶ」，ＳＩＤ  ２００４  Ｉｎｔｅｒｎａｔｉｏｎａｌ  Ｓｙｍｐｏｓｉｕｍ，Ｄｉｇｅｓｔ  ｏｆ  Ｔｅｃｈｎｉｃａｌ  Ｐａｐｅｒｓ，ＸＸＸＶ，Ｂｏｏｋ  ＩＩ，ｐｐ．７６０  ｔｏ  ７６３）、ＡＳＶ（アドバンストスーパービュー、たとえば：Ｓｈｉｇｅｔａ，ＭｉｔｚｕｈｉｒｏおよびＦｕｋｕｏｋａ，Ｈｉｒｏｆｕｍｉ，ｐａｐｅｒ  １５．２：「Ｄｅｖｅｌｏｐｍｅｎｔ  ｏｆ  Ｈｉｇｈ  Ｑｕａｌｉｔｙ  ＬＣＤＴＶ」，ＳＩＤ  ２００４  Ｉｎｔｅｒｎａｔｉｏｎａｌ  Ｓｙｍｐｏｓｉｕｍ，Ｄｉｇｅｓｔ  ｏｆ  Ｔｅｃｈｎｉｃａｌ  Ｐａｐｅｒｓ，ＸＸＸＶ，Ｂｏｏｋ  ＩＩ，ｐｐ．７５４  ｔｏ  ７５７）モードにおいて、ＩＰＳ（面内スイッチング）ディスプレイ（たとえば：Ｙｅｏ，Ｓ．Ｄ．，ｐａｐｅｒ  １５．３：「Ａｎ  ＬＣ  Ｄｉｓｐｌａｙ  ｆｏｒ  ｔｈｅ  ＴＶ  Ａｐｐｌｉｃａｔｉｏｎ」，ＳＩＤ  ２００４  Ｉｎｔｅｒｎａｔｉｏｎａｌ  Ｓｙｍｐｏｓｉｕｍ，Ｄｉｇｅｓｔ  ｏｆ  Ｔｅｃｈｎｉｃａｌ  Ｐａｐｅｒｓ，ＸＸＸＶ，Ｂｏｏｋ  ＩＩ，ｐｐ．７５８  ＆  ７５９）および長く知られているＴＮ（ねじれネマチック）ディスプレイ以外に、特にテレビ用途のために、現在最も重要であるより最近の３種の液晶ディスプレイの１つとして確立されている。当該技術は、一般的な形態、たとえば、Ｓｏｕｋ，Ｊｕｎ，ＳＩＤ  Ｓｅｍｉｎａｒ  ２００４，ｓｅｍｉｎａｒ  Ｍ−６：「Ｒｅｃｅｎｔ  Ａｄｖａｎｃｅｓ  ｉｎ  ＬＣＤ  Ｔｅｃｈｎｏｌｏｇｙ」，Ｓｅｍｉｎａｒ  Ｌｅｃｔｕｒｅ  Ｎｏｔｅｓ，Ｍ−６／１  ｔｏ  Ｍ−６／２６、およびＭｉｌｌｅｒ，Ｉａｎ，ＳＩＤ  Ｓｅｍｉｎａｒ  ２００４，ｓｅｍｉｎａｒ  Ｍ−７：「ＬＣＤ−Ｔｅｌｅｖｉｓｉｏｎ」，Ｓｅｍｉｎａｒ  Ｌｅｃｔｕｒｅ  Ｎｏｔｅｓ，Ｍ−７／１  ｔｏ  Ｍ−７／３２において比較される。現代のＥＣＢディスプレイの応答時間は、オーバードライブによるアドレシング方法によって既に大幅に改善されているが（たとえば：Ｋｉｍ，Ｈｙｅｏｎ  Ｋｙｅｏｎｇら，ｐａｐｅｒ  ９．１：「Ａ  ５７−ｉｎ．Ｗｉｄｅ  ＵＸＧＡ  ＴＦＴ−ＬＣＤ  ｆｏｒ  ＨＤＴＶ  Ａｐｐｌｉｃａｔｉｏｎ」，ＳＩＤ  ２００４  Ｉｎｔｅｒｎａｔｉｏｎａ��  Ｓｙｍｐｏｓｉｕｍ，Ｄｉｇｅｓｔ  ｏｆ  Ｔｅｃｈｎｉｃａｌ  Ｐａｐｅｒｓ，ＸＸＸＶ，Ｂｏｏｋ  Ｉ，ｐｐ．１０６  ｔｏ  １０９）、ビデオ対応の応答時間の達成は、特にモノクロ階調のスイッチングにおいて、依然として、まだ満足いくほどには解決されていない問題である。
【０００６】
電気光学ディスプレイ素子におけるこの効果の工業的応用は、ＬＣ相を必要とし、これは、非常に多数の要件を満たさなければならない。特に重要なのが、湿気、空気、および物理的影響、たとえば、熱、赤外線、可視光、および紫外線、ならびに直流および交流電場など、に対する、化学的耐性である。
【０００７】
さらに、工業的に使用可能なＬＣ相は、好適な温度範囲における液晶メゾ相および低粘度を有することが必要である。
【０００８】
これまでに開示されている、液晶メゾ相を有する一連の化合物で、これらの要件全てを満たす単一の化合物を含むものはない。したがって、ＬＣ相として使用することができる物質を得るために、一般的に、２種から２５種、好ましくは３種から１８種の化合物の混合物が調製される。しかしながら、これまで、著しく負の誘電的異方性および適切な長期安定性を有する液晶材料は得られていないため、この方法において最適な相を容易に調製することは不可能であった。
【０００９】
マトリックス液晶ディスプレイ（ＭＬＣディスプレイ）が知られている。個々の画素の個々のスイッチングのために使用することができる非線形素子は、たとえば、アクティブ素子（すなわち、トランジスタ）である。したがって、用語「アクティブマトリックス」が使用されるが、これは、以下の２つのタイプ：
１．基板としてのシリコンウェハ上のＭＯＳ（金属酸化膜半導体）トランジスタ
２．基板としてのガラス板上の薄膜トランジスタ（ＴＦＴ）
に区別することができる。
【００１０】
タイプ１の場合、使用される電気光学的効果は、通常、動的散乱およびゲスト−ホスト効果である。基板材料としての単結晶シリコンの使用は、様々な部品−ディスプレイのモジュールアセンブリでさえ、結果として接合の際に問題を生じるため、これにより、ディスプレイサイズが制限される、
より有望なタイプ２は好ましく、このタイプの場合、使用される電気光学的効果は、通常、ＴＮ効果である。
【００１１】
以下の２つの技術：ＣｄＳｅなどの化合物半導体を含むＴＦＴ、または多結晶もしくはアモルファスシリコンに基づくＴＦＴ、に区別される。後者の技術は、世界中において精力的に取り組まれている。
【００１２】
ＴＦＴマトリックスは、ディスプレイにおける一方のガラス板の内側に適用され、その一方で、他方のガラス板は、その内面上に透明な対向電極を担持する。画素電極のサイズと比較してＴＦＴは非常に小さく、画像に対して実質的に悪影響を及ぼさない。この技術はさらに、フルカラー可能なディスプレイにも展開することができ、そのようなディスプレイにおいて、フィルター素子は、それぞれのスイッチング可能な画素に対向するように、赤色、緑色、および青色のフィルターがモザイク状に配置される。
【００１３】
ここで、用語ＭＬＣディスプレイは、集積非線形素子を有する任意のマトリックスディスプレイを網羅し、すなわち、アクティブマトリックスに加えて、パッシブ素子、たとえば、バリスタ−またはダイオード（ＭＩＭ＝金属−絶縁体−金属）など、を有するディスプレイも網羅する。
【００１４】
このタイプのＭＬＣディスプレイは、ＴＶ用途（たとえば、ポケットＴＶ）あるいは自動車または航空機構造における高度情報ディスプレイにとって特に好適である。コントラストの角依存性および応答時間に関する問題に加えて、ＭＩＬディスプレイでは、液晶混合物における比抵抗の高さが不十分なことに起因する問題も生じる［ＴＯＧＡＳＨＩ，Ｓ．，ＳＥＫＩＧＵＣＨＩ，Ｋ．，ＴＡＮＡＢＥ，Ｈ．，ＹＡＭＡＭＯＴＯ，Ｅ．，ＳＯＲＩＭＡＣＨＩ，Ｋ．，ＴＡＪＩＭＡ，Ｅ．，ＷＡＴＡＮＡＢＥ，Ｈ．，ＳＨＩＭ１ＺＵ，Ｈ．，Ｐｒｏｃ．Ｅｕｒｏｄｉｓｐｌａｙ  ８４，Ｓｅｐｔ．１９８４：  Ａ  ２１０−２８８  Ｍａｔｒｉｘ  ＬＣＤ  Ｃｏｎｔｒｏｌｌｅｄ  ｂｙ  Ｄｏｕｂｌｅ  Ｓｔａｇｅ  Ｄｉｏｄｅ  Ｒｉｎｇｓ，ｐｐ．１４１  ｆｆ，Ｐａｒｉｓ；  ＳＴＲＯＭＥＲ，Ｍ．，Ｐｒｏｃ．Ｅｕｒｏｄｉｓｐｌａｙ  ８４，Ｓｅｐｔ．１９８４：  Ｄｅｓｉｇｎ  ｏｆ  Ｔｈｉｎ  Ｆｉｌｍ  Ｔｒａｎｓｉｓｔｏｒｓ  ｆｏｒ  Ｍａｔｒｉｘ  Ａｄｄｒｅｓｓｉｎｇ  ｏｆ  Ｔｅｌｅｖｉｓｉｏｎ  Ｌｉｑｕｉｄ  Ｃｒｙｓｔａｌ  Ｄｉｓｐｌａｙｓ，ｐｐ．１４５  ｆｆ．，Ｐａｒｉｓ］。抵抗の低下に伴って、ＭＬＣディスプレイのコントラストも低下する。液晶混合物の比抵抗は、一般的に、ディスプレイの内部表面との相互作用により、ＭＬＣディスプレイの寿命にわたって低下するため、長期の作動期間にわたり許容可能な抵抗値を有しなければならないディスプレイにとって、高い（初期）抵抗は非常に重要である。
【００１５】
したがって、非常に高い比抵抗と共に、大きな動作温度範囲、短い応答時間、および低い閾電圧を有し、それによって様々なモノクロ階調を製造することができる、ＭＬＣディスプレイが、依然として強く必要とされている。
【００１６】
頻繁に使用されるＭＬＣ−ＴＮディスプレイの欠点は、それらの比較的低いコントラスト、相対的に高い視野角依存性、およびこれらのディスプレイにおいてモノクロ階調を発生させることの困難さに起因する。
【００１７】
ＶＡディスプレイは、かなり良好な視野角依存性を有しており、したがって、主に、テレビおよびモニターに使用される。しかしながら、特に、６０Ｈｚを超えるフレームレート（画像変更頻度／繰返し速度）を有するテレビの使用に関しては、応答時間を向上させる必要性が依然として存在する。しかしながら、同時に、低温安定性などの特性は損なわれてはならない。
【００１８】
本発明は、ＥＣＢ効果またはＩＰＳもしくはＦＦＳ効果に基づいた、上記において言及した欠点を有しないかまたは低減された程度までしか有しない、特にモニターおよびＴＶ用途のための、液晶混合物を提供する目的に基づいている。特に、モニターおよびテレビジョンが、著しい高温および著しい低温でも作動し、同時に短い応答時間を有し、同時に向上した信頼性挙動を有し、特に長い作動時間の後でも焼き付きが無いかまたは著しく低減されていることが保証されなければならない。
【００１９】
驚くべきことに、式ＡＮ１のアルケニル化合物、式Ｑのクアテルフェニル化合物、および式Ｓの安定化剤を含有する、本明細書の以下において開示されて権利請求される液晶混合物、特に負の誘電的異方性を有するＬＣ混合物を、好ましくはＶＡまたはＦＦＳモードのＬＣディスプレイにおいて使用する場合に、高い信頼性および高いＶＨＲ値を維持しつつ、回転粘度、および回転粘度と弾性定数の比率、したがって応答時間、を向上させることは可能であった。
【００２０】
驚くべきことに、負の誘電的異方性を有する、本明細書の以下において開示され権利請求されるＬＣ混合物の使用により、結果として、ＵＶ暴露後でも高い信頼性および高いＶＨＲ値を維持しつつ、非常に低い回転粘度および回転粘度と弾性定数の比率の減少が得られる。したがって、短い応答時間と、それと同時に良好な相特性および良好な低温挙動とを有する、液晶混合物、好ましくは、ＶＡ、ＰＳ（＝高分子安定化）−ＶＡ、ＰＡ（＝光配向）−ＶＡ、ＩＰＳ、ＰＳ−ＩＰＳ、ＰＳ−ＦＦＳ、ＦＦＳ混合物、特にＵＢ−ＦＦＳ（超高輝度フリンジフィールドスイッチング）混合物を調製することができる。
【００２１】
発明の概要
本発明は、液晶（ＬＣ）媒体であって、好ましくは負の誘電的異方性を有し、以下の式Ｑの１種または複数種の化合物、式ＡＮの１種または複数種の化合物、および式Ｓの１種または複数種の化合物：
【化１】
2017206697.tif 000002
［ここで、個々の基は、各場合において同一であるかまたは異なり、それぞれお互いに独立して、以下の意味を有する：
【化２】
2017206697.tif 000003
ＲQは、１〜９個のＣ原子を有するアルキル、アルコキシ、オキサアルキル、またはアルコキシアルキル、あるいは２〜９個のＣ原子を有するアルケニルまたはアルケニルオキシであり（これら全ては、場合によりフッ素化されていてもよい）、
ＸQは、Ｆ、Ｃｌ、１〜６個のＣ原子を有するハロゲン化されたアルキルまたはアルコキシ、あるいは２〜６個のＣ原子を有するハロゲン化されたアルケニルまたはアルケニルオキシであり、
ＬQ1〜ＬQ6は、ＨまたはＦであり、ただし、ＬQ1〜ＬQ6のうちの少なくとも１つはＦであり、
ＲA1は、２〜９個のＣ原子を有するアルケニル、あるいは環ＸおよびＹの少なくとも一方がシクロヘキセニルを表す場合には、ＲA2の意味のうちの１つでもあり、
ＲA2は、１〜１２個のＣ原子を有するアルキル（これらにおいて、１つまたは２つの非隣接ＣＨ2基が、Ｏ原子がお互いに直接結合しないような方式において、−Ｏ−、−ＣＨ＝ＣＨ−、−ＣＯ−、−ＯＣＯ−、または−ＣＯＯ−で置換されていてもよい）であり、
ｘは、１または２であり、
Ｒa〜dは、それぞれお互いに独立して、１〜１０個のＣ原子、好ましくは１〜６個のＣ原子、非常に好ましくは１〜４個のＣ原子を有する直鎖状または分岐鎖状のアルキルであり、最も好ましくはメチルであり、
Ｘは、Ｈ、ＣＨ3、ＯＨ、またはＯ・であり、
Ａは、場合により置換されていてもよい、１〜２０個のＣ原子を有する直鎖状、分岐鎖状、または環状のアルキレンである］を含む、液晶（ＬＣ）媒体に関する。
【００２２】
さらに、本発明は、式Ｑの１種または複数種の化合物、式ＡＮの１種または複数種の化合物、式Ｓの１種または複数種の化合物を含み、さらに１種または複数種の重合可能な化合物を含む、ＬＣ媒体に関する。
【００２３】
さらに、本発明は、上記重合可能な化合物を重合させた、上記および下記において説明されるＬＣ媒体またはＬＣディスプレイに関する。
【００２４】
さらに、本発明は、式ＡＮの１種または複数種の化合物を、式Ｑの１種または複数種の化合物および式Ｓの１種または複数種の化合物ならびに場合によりさらなるＬＣ化合物および／または添加剤と混合するステップを含む、上記および下記において説明されるＬＣ媒体を調製するプロセスに関する。
【００２５】
本発明はさらに、ＬＣディスプレイにおけるＬＣ媒体の使用にも関する。
【００２６】
さらに、本発明は、式Ｉの１種または複数種の化合物あるいは本発明によるＬＣ媒体を含むＬＣディスプレイ、特に、上記および下記において説明されるＬＣ媒体を含む、ＶＡ、ＰＳ−ＶＡ、ＰＡ−ＶＡ、ＩＰＳ、ＰＳ−ＩＰＳ、ＰＳ−ＦＦＳ、またはＦＦＳディスプレイ、特にＵＢ−ＦＦＳディスプレイ、に関する。
【００２７】
好ましくは、本発明による混合物は、≧７０℃、好ましくは≧７５℃、特に≧８０℃の透明点を有する非常に広いネマチック相範囲、容量性閾値にとって非常に良好な値、保持比の比較的高い値、それと同時に−２０℃および−３０℃での非常に良好な低温安定性、ならびに非常に低い回転粘度および短い応答時間を示す。
【００２８】
さらに、本発明による混合物は、回転粘度γ1の向上に加えて、ＵＶ暴露後でさえ高い信頼性および高いＶＨＲ値を達成することができるという事実によって区別される。
【００２９】
さらに、本発明による混合物は、回転粘度γ1の向上に加えて、応答時間を向上させるために弾性定数Ｋ3において比較的高い値を達成することができるという事実によって区別される。特に、本発明による混合物は、回転粘度γ1と弾性定数Ｋ3との比率γ1／Ｋ3（これは、速い応答時間の指標である）において特に低い値を有する。
【００３０】
好ましい式ＡＮの化合物は、ＲA2が、エテニル、プロペニル、ブテニル、ペンテニル、ヘキセニル、およびヘプテニルから選択される化合物である。
【００３１】
さらに好ましい式ＡＮの化合物は、ＲA1および／またはＲA2が、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−、またはＣＨ3−ＣＨ＝ＣＨ−（ＣＨ2）2−から選択される化合物である。
【００３２】
好ましい式ＡＮの化合物は、以下の式：
【化３】
2017206697.tif 000004
［式中、アルキルおよびアルキル*は、それぞれ、お互いに独立して、１〜６個のＣ原子を有する直鎖状のアルキル基を表し、アルケニルおよびアルケニル*は、それぞれ、お互いに独立して、２〜７個のＣ原子を有する直鎖状のアルケニル基を表す。好ましくは、アルケニルおよびアルケニル*は、ＣＨ2＝ＣＨ−、ＣＨ2＝ＣＨＣＨ2ＣＨ2−、ＣＨ3−ＣＨ＝ＣＨ−、ＣＨ３−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−、またはＣＨ3−ＣＨ＝ＣＨ−（ＣＨ2）2−を表す］から選択される。
【００３３】
非常に好ましいのは、式Ａ１、Ａ３、およびＡ６の化合物である。
【００３４】
さらに好ましい式ＡＮの化合物は、以下の下位式：
【化４】
2017206697.tif 000005
［式中、ｍは、１、２、３、４、５、または６を表し、ｉは、０、１、２、または３を表し、ならびにＲb1は、Ｈ、ＣＨ3、またはＣ2Ｈ5を表す］から選択される。
【００３５】
非常に好ましい式ＡＮの化合物は、以下の下位式から選択される：
【化５】
2017206697.tif 000006
【００３６】
最も好ましいのは、式ＡＮ１ａ２、ＡＮ１ａ５、ＡＮ６ａ１、およびＡＮ６ａ２の化合物であり、特に式ＡＮ１ａ２の化合物である。
【００３７】
好ましくは、ＬＣ媒体中における式ＡＮの化合物の割合は、２〜６０％、非常に好ましくは５〜５５％、最も好ましくは１０〜５０％である。
【００３８】
好ましくは、当該ＬＣ媒体は、１〜５種、好ましくは１種、２種、または３種のＡＮ式の化合物を含有する。
【００３９】
より速い応答時間を達成するためには、当該ＬＣ媒体において低い回転粘度γ1ならびに低いセルギャップが必要である。先行技術のＬＣ媒体は、しばしば、これらの要件を満たすためにアルケニルおよびテルフェニル化合物を使用している。しかしながら、これらのＬＣ媒体の制御上の問題は、ＵＶストレス後の信頼性の低下およびＶＨＲの減少に起因する。驚くべきことに、ＬＣ媒体中において式Ｑのクアテルフェニル化合物を使用する場合、これらの問題を低減することができることが見出された。
【００４０】
したがって、本発明によるＬＣ媒体は、式ＡＮの化合物に加えて、１種または複数種の式Ｑのクアテルフェニル化合物も含む。
【００４１】
好ましい式Ｑの化合物は、ＲQが、２〜６個のＣ原子を有する直鎖状のアルキルを表す化合物であり、非常に好ましくは、エチル、ｎ−プロピル、またはｎ−ブチルである。
【００４２】
好ましい式Ｑの化合物は、ＬQ3およびＬQ4がＦである化合物である。さらに好ましい式Ｑの化合物は、ＬQ3、ＬQ4、ならびにＬQ1およびＬQ2のうちの１つまたは２つがＦである化合物である。
【００４３】
好ましい式Ｑの化合物は、ＸQがＦまたはＯＣＦ3を表す化合物、好ましくはＦを表す化合物である。
【００４４】
式Ｑの化合物は、好ましくは、以下の下位式：
【化６】
2017206697.tif 000007
［式中、ＲQは、式Ｉの意味のうちの１つ、あるいは上記および下記において与えられるその好ましい意味のうちの１つを有し、好ましくは、エチル、ｎ−プロピル、またはｎ−ブチルである］から選択される。
【００４５】
とりわけ好ましいのは、式Ｑ１の化合物であり、特に、ＲQがｎ−プロピルである化合物である。
【００４６】
好ましくは、当該ＬＣ媒体中における式Ｑの化合物の割合は、０．１〜５％、非常に好ましくは０．１〜２％、最も好ましくは０．２〜１．５％である。式Ｑの化合物のより高い濃度は、溶解性に対して悪影響を及ぼし得る。
【００４７】
好ましくは、当該ＬＣ媒体は、１〜５種、好ましくは１種または２種の式Ｑの化合物を含有する。
【００４８】
式Ｑおよびその下位式のクアテルフェニル化合物によって、ＬＣホスト混合物中におけるテルフェニル化合物を少なくとも部分的に置き換えることも可能である。それにより、高いＵＶ吸収性を維持し、迅速で完全な重合および強いチルト角の発生を可能にしつつ、ＯＤＦムラ（ｍｕｒａ）を減じることは可能である。
【００４９】
したがって、本発明の好ましい実施形態において、当該ＬＣ媒体は、２０％を超えるテルフェニル化合物を含有しない。
【００５０】
式Ｓの化合物において、Ｒa〜dは、好ましくはメチルまたはエチルを表し、非常に好ましくはメチルを表す。
【００５１】
式Ｓの化合物において、Ａは、好ましくは、１〜２０個のＣ原子を有する直鎖状のアルキレン、２〜２０個のＣ原子を有する分岐鎖状のアルキレン、または３〜２０個のＣ原子を有する環状のアルキレンを表し、この場合、これらの全ては、場合により１つまたは複数の基ＬAで置換されていてもよい。
【００５２】
式Ｓの化合物において、Ａは、非常に好ましくは、１〜２０個のＣ原子を有する直鎖状のアルキレンまたは２〜２０個のＣ原子を有する分岐鎖状のアルキレンを表し、この場合、これらの全ては、場合により１つまたは複数の基ＬAで置換されていてもよい。
【００５３】
好ましい置換基ＬAは、Ｆ、ならびにそれぞれ１〜１２個のＣ原子を有する直鎖状または分岐鎖状のアルキル、アルコキシ、アルキルカルボニル、アルコキシカルボニル、アルキルカルボニルオキシ、およびアルコキシカルボニルオキシ（これらにおいて、１つまたは複数のＨ原子が、場合によりＦまたはＣｌで置換されていてもよい）から選択される。
【００５４】
好ましい式Ｓの化合物は、以下の下位式：
【化７】
2017206697.tif 000008
［式中、ｎ１は、２〜１２の整数であり、基（ＣＨ2）n1における１つまたは複数のＨ原子は、場合により、メチル、エチル、プロピル、ブチル、ペンチル、またはヘキシル基で置換されていてもよい］から選択される。
【００５５】
非常に好ましい式Ｓの化合物は、以下の下位式から選択される。
【化８−１】
2017206697.tif 000009
【化８−２】
2017206697.tif 000010
【００５６】
本発明の好ましい第一実施形態において、式Ｓの化合物は、ＸがＨまたはＣＨ3である化合物、好ましくはＨである化合物から選択される。この好ましい第一実施形態の好ましい化合物は、上記の式Ｓ１およびＳ４の化合物ならびに下位式Ｓ１ａ、Ｓ１ｂ、およびＳ４ａの化合物である。
【００５７】
本発明の好ましい第二実施形態において、式Ｓの化合物は、ＸがＯ・またはＯＨである化合物、好ましくはＯ・である化合物から選択される。この好ましい第二実施形態の好ましい化合物は、上記の式Ｓ２およびＳ３、好ましくはＳ２の化合物ならびに下位式Ｓ２ａ、Ｓ２ｂ、Ｓ２ｃ、およびＳ３ａの化合物である。とりわけ好ましいのは、式Ｓ２ａ、Ｓ２ｂ、Ｓ２ｃの化合物であり、最も好ましいのは、式Ｓ２ａの化合物である。
【００５８】
本発明の好ましい第三実施形態において、式Ｓの化合物は、Ａが、２〜２０個のＣ原子を有する分岐鎖状のアルキレン（これらは、場合により１つまたは複数の基ＬAで置換されていてもよい）である化合物から選択される。この好ましい第三実施形態の好ましい化合物は、以下の式Ｓ５：
【化９】
2017206697.tif 000011
［式中、
Ｘは、Ｈ、ＣＨ3、ＯＨ、またはＯ・、好ましくはＨまたはＯ・であり、
ＲAは、メチル、エチル、プロピル、ブチル、ペンチル、またはヘキシルであり、
ｎ２は、０または１〜１２の整数、好ましくは０であり、
ｎ３は、１〜１２の整数である］の化合物および上記の下位式Ｓ１ｂおよびＳ２ｃの化合物である。
【００５９】
好ましい式Ｓ５の化合物は、上記の下位式Ｓ１ｂおよびＳ２ｃの化合物である。
【００６０】
好ましくは、ＬＣ媒体中における式Ｓまたはその下位式の化合物の割合は、１０〜１０００ｐｐｍ、非常に好ましくは２０〜５００ｐｐｍである。
【００６１】
好ましくは、当該ＬＣ媒体は、１〜５種、好ましくは１種、２種、または３種の式Ｓまたはその下位式の化合物を含有する。
【００６２】
本発明の別の好ましい実施形態において、当該ＬＣ媒体は、式Ｓの化合物に加えて、好ましくは以下の式：
【化１０】
2017206697.tif 000012
［式中、ｎは、１〜６の整数、好ましくは３である］から選択される、１種または複数種のさらなる安定化剤を含有する。
【００６３】
好ましくは、ＬＣ媒体中における、式ＳＣの化合物のような追加の安定化剤の割合は、１０〜５００ｐｐｍ、非常に好ましくは２０〜１００ｐｐｍである。
【００６４】
本発明の別の好ましい実施形態において、当該ＬＣ媒体はさらに、下記の式ＡＹ：
【化１１】
2017206697.tif 000013
［式中、個々の基は、各場合において同一にまたは異なって、ならびにそれぞれお互いに独立して、以下の意味を有する：
【化１２】
2017206697.tif 000014
ＲA1は、２〜９個のＣ原子を有するアルケニルであるか、または、環ＸおよびＺのうちの少なくとも一方がシクロヘキセニルを表す場合には、ＲA2の意味のうちの１つでもあり、
ＲA2は、１〜１２個のＣ原子を有するアルキル（これらにおいて、さらに、１つまたは２つの非隣接ＣＨ2基が、Ｏ原子がお互いに直接結合しないような方式において、−Ｏ−、−ＣＨ＝ＣＨ−、−ＣＯ−、−ＯＣＯ−、または−ＣＯＯ−で置換されていてもよい）であり、
Ｚxは、−ＣＨ2ＣＨ2−、−ＣＨ＝ＣＨ−、−ＣＦ2Ｏ−、−ＯＣＦ2−、−ＣＨ2Ｏ−、−ＯＣＨ2−、−ＣＯ−Ｏ−、−Ｏ−ＣＯ−、−Ｃ2Ｆ4−、−ＣＦ＝ＣＦ−、−ＣＨ＝ＣＨ−ＣＨ2Ｏ−、または単結合、好ましくは単結合であり、
Ｌ1〜4は、Ｈ、Ｆ、Ｃｌ、ＯＣＦ3、ＣＦ3、ＣＨ3、ＣＨ2Ｆ、またはＣＨＦ2、好ましくはＨ、Ｆ、またはＣｌであり、
ｚは、０または１である］から選択される１種または複数種の化合物を含有する。
【００６５】
好ましくは、式ＡＹの化合物は、以下の下位式：
【化１３−１】
2017206697.tif 000015
【化１３−２】
2017206697.tif 000016
【化１３−３】
2017206697.tif 000017
【化１３−４】
2017206697.tif 000018
［式中、アルキルおよびアルキル*は、それぞれ、お互いに独立して、１〜６個のＣ原子を有する直鎖状のアルキル基を表し、アルケニルおよびアルケニル*は、それぞれ、お互いに独立して、２〜７個のＣ原子を有する直鎖状のアルケニル基を表す］から選択される。好ましくは、アルケニルおよびアルケニル*は、ＣＨ2＝ＣＨ−、ＣＨ2＝ＣＨＣＨ2ＣＨ2−、ＣＨ3−ＣＨ＝ＣＨ−、ＣＨ３−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−、またはＣＨ3−ＣＨ＝ＣＨ−（ＣＨ2）2−を表す。
【００６６】
別の好ましい実施形態において、当該ＬＣ媒体は、以下の下位式：
【化１４】
2017206697.tif 000019
［式中、ｍおよびｎはそれぞれ、お互いに独立して、１、２、３、４、５、または６を表し、アルケニルは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−、またはＣＨ3ＣＨ＝ＣＨ−（ＣＨ2）2−を表す］から選択される１種または複数種の式ＡＹの化合物を含む。
【００６７】
当該ＬＣ媒体は、好ましくは、末端ビニルオキシ基（−Ｏ−ＣＨ＝ＣＨ２）を有する化合物、特に、ＲA1またはＲA2が末端ビニルオキシ基を表すかまたは含む式ＡＮまたはＡＹの化合物を全く含まない。
【００６８】
本発明による混合物のいくつかのさらなる好ましい実施形態を以下に示す。
ａ）下記の式ＣＹおよび／またはＰＹ：
【化１５】
2017206697.tif 000020
［式中、
ａは、１または２を表し、
ｂは、０または１を表し、
【化１６】
2017206697.tif 000021
Ｒ1およびＲ2は、それぞれ、お互いに独立して、１〜１２個のＣ原子を有するアルキル（これらにおいて、さらに、１つまたは２つの非隣接ＣＨ2基が、Ｏ原子がお互いに直接結合しないような方式において、−Ｏ−、−ＣＨ＝ＣＨ−、−ＣＯ−、−ＯＣＯ−、または−ＣＯＯ−で置換されていてもよい）を表し、好ましくは、１〜６個のＣ原子を有するアルキルまたはアルコキシを表し、
ＺxおよびＺyは、それぞれ、お互いに独立して、−ＣＨ2ＣＨ2−、−ＣＨ＝ＣＨ−、−ＣＦ2Ｏ−、−ＯＣＦ2−、−ＣＨ2Ｏ−、−ＯＣＨ2−、−ＣＯ−Ｏ−、−Ｏ−ＣＯ−、−Ｃ2Ｆ4−、−ＣＦ＝ＣＦ−、−ＣＨ＝ＣＨ−ＣＨ2Ｏ−、または単結合、好ましくは単結合を表し、
Ｌ1〜4は、それぞれ、お互いに独立して、Ｆ、Ｃｌ、ＯＣＦ3、ＣＦ3、ＣＨ3、ＣＨ２Ｆ、ＣＨＦ2を表す］の１種または複数種の化合物をさらに含むＬＣ媒体。
【００６９】
好ましくは、Ｌ1およびＬ2の両方がＦを表すか、またはＬ1およびＬ2のうちの一方がＦを表しかつ他方がＣｌを表すか、あるいはＬ3およびＬ4の両方がＦを表すか、またはＬ3およびＬ4のうちの一方がＦを表しかつ他方がＣｌを表す。
【００７０】
式ＣＹの化合物は、好ましくは、以下の下位式：
【化１７−１】
2017206697.tif 000022
【化１７−２】
2017206697.tif 000023
【化１７−３】
2017206697.tif 000024
【化１７−４】
2017206697.tif 000025
【化１７−５】
2017206697.tif 000026
［式中、ａは、１または２を表し、アルキルおよびアルキル*は、それぞれ、お互いに独立して、１〜６個のＣ原子を有する直鎖状のアルキル基を表し、アルケニルは、２〜６個のＣ原子を有する直鎖状のアルケニル基を表し、ならびに（Ｏ）は、酸素原子または単結合を表す］からなる群より選択される。アルケニルは、好ましくは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−、またはＣＨ3−ＣＨ＝ＣＨ−（ＣＨ2）2−を表す。
【００７１】
式ＰＹの化合物は、好ましくは、以下の下位式：
【化１８−１】
2017206697.tif 000027
【化１８−２】
2017206697.tif 000028
【化１８−３】
2017206697.tif 000029
［式中、アルキルおよびアルキル*は、それぞれ、お互いに独立して、１〜６個のＣ原子を有する直鎖状のアルキル基を表し、アルケニルは、２〜６個のＣ原子を有する直鎖状のアルケニル基を表し、ならびに（Ｏ）は、酸素原子または単結合を表す］からなる群より選択される。アルケニルは、好ましくは、ＣＨ2＝ＣＨ−、ＣＨ2＝ＣＨＣＨ２ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−、またはＣＨ3−ＣＨ＝ＣＨ−（ＣＨ2）2−を表す。
【００７２】
ｂ）さらに以下の式：
【化１９】
2017206697.tif 000030
［式中、個々の基は、以下の意味を有する：
【化２０】
2017206697.tif 000031
Ｒ3およびＲ4は、それぞれ、お互いに独立して、１〜１２個のＣ原子を有するアルキル（これらにおいて、さらに、１つまたは２つの非隣接ＣＨ2基が、Ｏ原子がお互いに直接結合しない方式において、−Ｏ−、−ＣＨ＝ＣＨ−、−ＣＯ−、−Ｏ−ＣＯ−、または−ＣＯ−Ｏ−で置換されていてもよい）を表し、
Ｚyは、−ＣＨ2ＣＨ2−、−ＣＨ＝ＣＨ−、−ＣＦ2Ｏ−、−ＯＣＦ2−、−ＣＨ2Ｏ−、−ＯＣＨ2−、−ＣＯ−Ｏ−、−Ｏ−ＣＯ−、−Ｃ2Ｆ4−、−ＣＦ＝ＣＦ−、−ＣＨ＝ＣＨ−ＣＨ2Ｏ−、または単結合、好ましくは単結合である］の１種または複数種の化合物を含むＬＣ媒体。
【００７３】
式ＺＫの化合物は、好ましくは、以下の下位式：
【化２１】
2017206697.tif 000032
［式中、アルキルおよびアルキル*は、それぞれ、お互いに独立して、１〜６個のＣ原子を有する直鎖状のアルキル基を表し、アルケニルは、２〜６個のＣ原子を有する直鎖状のアルケニル基を表す］からなる群より選択される。アルケニルは、好ましくは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−、またはＣＨ3−ＣＨ＝ＣＨ−（ＣＨ2）2−を表す。
【００７４】
とりわけ好ましいのは、ＺＫ１の化合物である。
【００７５】
特に好ましい式ＺＫの化合物は、以下の下位式：
【化２２】
2017206697.tif 000033
［式中、プロピル、ブチル、およびペンチル基は、直鎖状の基である］から選択される。
【００７６】
最も好ましいのは、式ＺＫ１ａの化合物である。
【００７７】
ｃ）さらに以下の式：
【化２３】
2017206697.tif 000034
［式中、個々の基は、各場合において同一にまたは異なって、以下の意味を有する：
Ｒ5およびＲ6は、それぞれ、お互いに独立して、１〜１２個のＣ原子を有するアルキル（これらにおいて、さらに、１つまたは２つの非隣接ＣＨ2基が、Ｏ原子がお互いに直接結合しないような方式において、−Ｏ−、−ＣＨ＝ＣＨ−、−ＣＯ−、−ＯＣＯ−、または−ＣＯＯ−で置換されていてもよい）を表し、好ましくは、１〜６個のＣ原子を有するアルキルまたはアルコキシを表し、
【化２４】
2017206697.tif 000035
ｅは、１または２を表す］の１種または複数種の化合物を含むＬＣ媒体。
【００７８】
式ＤＫの化合物は、好ましくは、以下の下位式：
【化２５−１】
2017206697.tif 000036
【化２５−２】
2017206697.tif 000037
［式中、アルキルおよびアルキル*は、それぞれ、お互いに独立して、１〜６個のＣ原子を有する直鎖状のアルキル基を表し、アルケニルは、２〜６個のＣ原子を有する直鎖状のアルケニル基を表す］からなる群より選択される。アルケニルは、好ましくは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−、またはＣＨ3−ＣＨ＝ＣＨ−（ＣＨ2）2−を表す。
【００７９】
ｄ）以下の式：
【化２６】
2017206697.tif 000038
［式中、個々の基は、以下の意味を有する：
【化２７】
2017206697.tif 000039
ただし、少なくとも１つの環Ｆは、シクロヘキシレンとは異なっており、
ｆは、１または２を表し、
Ｒ1およびＲ2は、それぞれ、お互いに独立して、１〜１２個のＣ原子を有するアルキル（これらにおいて、さらに、１つまたは２つの非隣接ＣＨ2基が、Ｏ原子がお互いに直接結合しないような方式において、−Ｏ−、−ＣＨ＝ＣＨ−、−ＣＯ−、−ＯＣＯ−、または−ＣＯＯ−で置換されていてもよい）を表し、
Ｚxは、−ＣＨ2ＣＨ2−、−ＣＨ＝ＣＨ−、−ＣＦ2Ｏ−、−ＯＣＦ2−、−ＣＨ2Ｏ−、−ＯＣＨ2−、−ＣＯ−Ｏ−、−Ｏ−ＣＯ−、−Ｃ2Ｆ4−、−ＣＦ＝ＣＦ−、−ＣＨ＝ＣＨ−ＣＨ2Ｏ−、または単結合、好ましくは単結合を表し、
Ｌ1およびＬ2は、それぞれ、お互いに独立して、Ｆ、Ｃｌ、ＯＣＦ3、ＣＦ3、ＣＨ3、ＣＨ2Ｆ、ＣＨＦ2を表す］の１種または複数種の化合物をさらに含むＬＣ媒体。
【００８０】
好ましくは、両方の基Ｌ1およびＬ2がＦを表すか、あるいはＬ1およびＬ2のうちの一方がＦを表しかつ他方がＣｌを表す。
【００８１】
式ＬＹの化合物は、好ましくは、以下の下位式：
【化２８−１】
2017206697.tif 000040
【化２８−２】
2017206697.tif 000041
【化２８−３】
2017206697.tif 000042
［式中、Ｒ1は、上記において表した意味を有し、アルキルは、１〜６個のＣ原子を有する直鎖状のアルキル基を表し、（Ｏ）は、酸素原子または単結合を表し、ｖは、１〜６の整数を表す。Ｒ1は、好ましくは、１〜６個のＣ原子を有する直鎖状のアルキルまたは２〜６個のＣ原子を有する直鎖状のアルケニル、特に、ＣＨ3、Ｃ2Ｈ5、ｎ−Ｃ3Ｈ7、ｎ−Ｃ4Ｈ9、ｎ−Ｃ5Ｈ11、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−、またはＣＨ3−ＣＨ＝ＣＨ−（ＣＨ2）2−を表す］からなる群より選択される。
【００８２】
ｅ）以下の式：
【化２９】
2017206697.tif 000043
［式中、アルキルはＣ1〜6−アルキルを表し、Ｌxは、ＨまたはＦを表し、Ｘは、Ｆ、Ｃｌ、ＯＣＦ3、ＯＣＨＦ2、またはＯＣＨ＝ＣＦ2を表す］からなる群より選択される１種または複数種の化合物をさらに含むＬＣ媒体。特に好ましいのは、ＸがＦを表す式Ｇ１の化合物である。
【００８３】
ｆ）以下の式：
【化３０−１】
2017206697.tif 000044
【化３０−２】
2017206697.tif 000045
［式中、Ｒ5は、Ｒ1に対して上記において示された意味のうちの１つを有し、アルキルはＣ1〜6−アルキルを表し、ｄは０または１を表し、ｚおよびｍは、それぞれ、お互いに独立して、１〜６の整数を表す］からなる群より選択される１種または複数種の化合物をさらに含むＬＣ媒体。これらの化合物のＲ5は、特に好ましくは、Ｃ1〜6−アルキル、または−アルコキシ、またはＣ2〜6−アルケニルであり、ｄは、好ましくは１である。本発明によるＬＣ媒体は、好ましくは、≧５質量％の量において、上記において言及された式の１種または複数種の化合物を含む。
【００８４】
ｇ）以下の式：
【化３１】
2017206697.tif 000046
［式中、アルキルおよびアルキル*は、それぞれ、お互いに独立して、１〜６個のＣ原子を有する直鎖状のアルキル基を表し、アルケニルおよびアルケニル*は、それぞれ、お互いに独立して、２〜６個のＣ原子を有する直鎖状のアルケニル基を表す］からなる群より選択される１種または複数種のビフェニル化合物をさらに含むＬＣ媒体。アルケニルおよびアルケニル*は、好ましくは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−、またはＣＨ3−ＣＨ＝ＣＨ−（ＣＨ2）2−を表す。
【００８５】
当該ＬＣ混合物中における式Ｂ１〜Ｂ３のビフェニルの割合は、好ましくは、少なくとも３質量％、特に≧５質量％である。
【００８６】
式Ｂ２の化合物が特に好ましい。
【００８７】
式Ｂ１〜Ｂ３の化合物は、好ましくは、以下の下位式：
【化３２】
2017206697.tif 000047
［式中、アルキル*は、１〜６個のＣ原子を有するアルキル基を表す］からなる群より選択される。本発明による媒体は、特に好ましくは、式Ｂ１ａおよび／またはＢ２ｃの１種または複数種の化合物を含む。
【００８８】
ｈ）以下の式：
【化３３】
2017206697.tif 000048
［式中、Ｒ5およびＲ6はそれぞれ、お互いに独立して、上記において示された意味のうちの１つを有し、ならびに
【化３４】
2017206697.tif 000049
は、それぞれ、お互いに独立して、
【化３５】
2017206697.tif 000050
を表し、ここで、Ｌ5は、ＦまたはＣｌ、好ましくはＦを表し、Ｌ6は、Ｆ、Ｃｌ、ＯＣＦ3、ＣＦ3、ＣＨ3、ＣＨ2Ｆ、またはＣＨＦ2、好ましくはＦを表す］の１種または複数種のテルフェニル化合物をさらに含むＬＣ媒体。
【００８９】
式Ｔの化合物は、好ましくは、以下の下位式：
【化３６−１】
2017206697.tif 000051
【化３６−２】
2017206697.tif 000052
【化３６−３】
2017206697.tif 000053
［式中、Ｒは、１〜７個のＣ原子を有する直鎖状のアルキルまたはアルコキシ基を表し、Ｒ*は、２〜７個のＣ原子を有する直鎖状のアルケニル基を表し、（Ｏ）は、酸素原子または単結合を表し、ｍは、１〜６の整数を表す］からなる群より選択される。Ｒ*は、好ましくは、ＣＨ2＝ＣＨ−、ＣＨ2＝ＣＨＣＨ2ＣＨ2−、ＣＨ3−ＣＨ＝ＣＨ−、ＣＨ3−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−、またはＣＨ3−ＣＨ＝ＣＨ−（ＣＨ2）2−を表す。
【００９０】
Ｒは、好ましくは、メチル、エチル、プロピル、ブチル、ペンチル、ヘキシル、メトキシ、エトキシ、プロポキシ、ブトキシ、またはペントキシを表す。
【００９１】
好ましいのは、式Ｔ１、Ｔ２、Ｔ３、Ｔ２１、およびＴ２３の化合物であり、この場合、Ｒは、好ましくは、１〜５個のＣ原子を有するアルキルまたはアルコキシであり、Ｒ*は、好ましくは、ＣＨ2＝ＣＨ−、ＣＨ2＝ＣＨＣＨ2ＣＨ2−、ＣＨ3−ＣＨ＝ＣＨ−、またはＣＨ3−ＣＨ2−ＣＨ＝ＣＨ−である。
【００９２】
好ましくは、当該ＬＣ媒体のＬＣ成分Ｂ）は、２０％を超える式Ｔのテルフェニル化合物またはテルフェニル基を有する任意の他の化合物を含有しない。
【００９３】
ｉ）以下の式：
【化３７】
2017206697.tif 000054
［式中、Ｒ1およびＲ2は、上記において示された意味を有し、好ましくはそれぞれ、お互いに独立して、１〜６個のＣ原子を有する直鎖状のアルキルまたは２〜６個のＣ原子を有する直鎖状のアルケニルを表す］からなる群より選択される１種または複数種の化合物をさらに含むＬＣ媒体。
【００９４】
好ましい媒体は、式Ｏ１、Ｏ３、およびＯ４から選択される１種または複数種の化合物を含む。
【００９５】
ｋ）以下の式：
【化３８】
2017206697.tif 000055
［式中、
【化３９】
2017206697.tif 000056
Ｒ9は、Ｈ、ＣＨ3、Ｃ2Ｈ5、またはｎ−Ｃ3Ｈ7を表し、（Ｆ）は、場合によるフッ素置換基を表し、ｑは、１、２、または３を表し、Ｒ7は、Ｒ1に対して示された意味のうちの１つを有する］の１種または複数種の化合物を、好ましくは、＞３質量％、特に≧５質量％、非常に特に好ましくは５〜３０質量％の量において、さらに含むＬＣ媒体。
【００９６】
特に好ましい式ＦＩの化合物は、以下の下位式：
【化４０】
2017206697.tif 000057
［式中、Ｒ7は、好ましくは、直鎖状のアルキルを表し、Ｒ9は、ＣＨ3、Ｃ2Ｈ5、またはｎ−Ｃ3Ｈ7を表す］からなる群より選択される。特に好ましいのは、式ＦＩ１、ＦＩ２、およびＦＩ３の化合物である。
【００９７】
ｌ）以下の式：
【化４１】
2017206697.tif 000058
［式中、Ｒ8は、Ｒ1に対して示された意味を有し、アルキルは、１〜６個のＣ原子を有する直鎖状のアルキル基を表す］からなる群より選択される１種または複数種の化合物をさらに含むＬＣ媒体。
【００９８】
ｍ）テトラヒドロナフチルまたはナフチルユニットを有する１種または複数種の化合物、たとえば、以下の式：
【化４２−１】
2017206697.tif 000059
【化４２−２】
2017206697.tif 000060
［式中、
Ｒ10およびＲ11は、それぞれ、お互いに独立して、１〜１２個のＣ原子を有するアルキル（これらにおいて、さらに、１つまたは２つの非隣接ＣＨ2基が、Ｏ原子がお互いに直接結合しないような方式において、−Ｏ−、−ＣＨ＝ＣＨ−、−ＣＯ−、−ＯＣＯ−、または−ＣＯＯ−で置換されていてもよい）、好ましくは、１〜６個のＣ原子を有するアルキルまたはアルコキシを表し、
Ｒ10およびＲ11は、好ましくは、１〜６個のＣ原子を有する直鎖状のアルキルまたはアルコキシあるいは２〜６個のＣ原子を有する直鎖状のアルケニルを表し、ならびに、
Ｚ1およびＺ2は、それぞれ、お互いに独立して、−Ｃ2Ｈ4−、ＣＨ＝ＣＨ−、−（ＣＨ2）4−、−（ＣＨ2）3Ｏ−、−Ｏ（ＣＨ2）3−、−ＣＨ＝ＣＨ−ＣＨ2ＣＨ2−、−ＣＨ2ＣＨ2ＣＨ＝ＣＨ−、−ＣＨ2Ｏ−、−ＯＣＨ2−、−ＣＯ−Ｏ−、−Ｏ−ＣＯ−、−Ｃ2Ｆ4−、−ＣＦ＝ＣＦ−、−ＣＦ＝ＣＨ−、−ＣＨ＝ＣＦ−、−ＣＨ2−、または単結合を表す］からなる群より選択される化合物など、をさらに含むＬＣ媒体。
【００９９】
ｎ）以下の式：
【化４３】
2017206697.tif 000061
［式中、
Ｒ11およびＲ12は、それぞれ、お互いに独立して、Ｒ11に対して上記において示された意味のうちの１つを有し、
環Ｍは、ｔｒａｎｓ−１，４−シクロヘキシレンまたは１，４−フェニレンであり、
Ｚmは、−Ｃ2Ｈ4−、−ＣＨ2Ｏ−、−ＯＣＨ2−、−ＣＯ−Ｏ−、または−Ｏ−ＣＯ−であり、
ｃは、０、１、または２である］の１種または複数種のジフルオロジベンゾクロマンおよび／またはクロマンを、好ましくは３〜２０質量％の量において、特に３〜１５質量％の量において、さらに含むＬＣ媒体。
【０１００】
特に好ましい式ＢＣ、ＣＲ、およびＲＣの化合物は、以下の下位式：
【化４４−１】
2017206697.tif 000062
【化４４−２】
2017206697.tif 000063
【化４４−３】
2017206697.tif 000064
【化４４−４】
2017206697.tif 000065
［式中、アルキルおよびアルキル*は、それぞれ、お互いに独立して、１〜６個のＣ原子を有する直鎖状のアルキル基を表し、（Ｏ）は、酸素原子または単結合を表し、ｃは、１または２であり、アルケニルおよびアルケニル*は、それぞれ、お互いに独立して、２〜６個のＣ原子を有する直鎖状のアルケニル基を表す］からなる群より選択される。アルケニルおよびアルケニル*は、好ましくは、ＣＨ2＝ＣＨ−、ＣＨ2＝ＣＨＣＨ2ＣＨ2−、ＣＨ3−ＣＨ＝ＣＨ−、ＣＨ３−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−、またはＣＨ3−ＣＨ＝ＣＨ−（ＣＨ2）2−を表す。
【０１０１】
非常に特に好ましいのは、１種、２種、または３種の式ＢＣ−２の化合物を含む混合物である。
【０１０２】
ｏ）以下の式：
【化４５】
2017206697.tif 000066
［式中、Ｒ11およびＲ12は、それぞれ、お互いに独立して、Ｒ11に対して上記において示された意味のうちの１つを有し、ｂは、０または１を表し、ＬはＦを表し、ならびにｒは、１、２、または３を表す］の１種または複数種のフッ素化されたフェナントレンおよび／またはジベンゾフランをさらに含むＬＣ媒体。
【０１０３】
特に好ましい式ＰＨおよびＢＦの化合物は、以下の下位式：
【化４６】
2017206697.tif 000067
［式中、ＲおよびＲ’は、それぞれ、お互いに独立して、１〜７個のＣ原子を有する直鎖状のアルキルまたはアルコキシ基を表す］からなる群より選択される。
【０１０４】
ｐ）以下の式：
【化４７】
2017206697.tif 000068
［式中、
Ｒ1およびＲ2は、それぞれ、お互いに独立して、１〜１２個のＣ原子を有するアルキル（これらにおいて、さらに、１つまたは２つの非隣接ＣＨ2基が、Ｏ原子がお互いに直接結合しないような方式において、−Ｏ−、−ＣＨ＝ＣＨ−、−ＣＯ−、−ＯＣＯ−、または−ＣＯＯ−で置換されていてもよい）を表し、好ましくは、１〜６個のＣ原子を有するアルキルまたはアルコキシを表し、
Ｌ1およびＬ2は、それぞれ、お互いに独立して、Ｆ、Ｃｌ、ＯＣＦ3、ＣＦ3、ＣＨ3、ＣＨ２Ｆ、ＣＨＦ2を表す］の１種または複数種の単環式化合物をさらに含むＬＣ媒体。
【０１０５】
好ましくは、Ｌ1およびＬ2が両方ともＦを表すか、あるいはＬ1およびＬ2のうちの一方がＦを表しかつ他方がＣｌを表す。
【０１０６】
式Ｙの化合物は、好ましくは、以下の下位式：
【化４８−１】
2017206697.tif 000069
【化４８−２】
2017206697.tif 000070
［式中、アルキルおよびアルキル*は、それぞれ、お互いに独立して、１〜６個のＣ原子を有する直鎖状のアルキル基を表し、アルコキシは、１〜６個のＣ原子を有する直鎖状のアルコキシ基を表し、アルケニルおよびアルケニル*は、それぞれ、お互いに独立して、２〜６個のＣ原子を有する直鎖状のアルケニル基を表す］からなる群より選択される。アルケニルおよびアルケニル*は、好ましくは、ＣＨ2＝ＣＨ−、ＣＨ2＝ＣＨＣＨ2ＣＨ2−、ＣＨ3−ＣＨ＝ＣＨ−、ＣＨ３−ＣＨ2−ＣＨ＝ＣＨ−、ＣＨ3−（ＣＨ2）2−ＣＨ＝ＣＨ−、ＣＨ3−（ＣＨ2）3−ＣＨ＝ＣＨ−、またはＣＨ3−ＣＨ＝ＣＨ−（ＣＨ2）2−を表す。
【０１０７】
特に好ましい式Ｙの化合物は、以下の下位式：
【化４９】
2017206697.tif 000071
［式中、アルコキシは、好ましくは、３個、４個、または５個のＣ原子を有する直鎖状のアルコキシを表す］からなる群より選択される。
【０１０８】
ｑ）特に式Ｉまたはその下位式の本発明による重合可能な化合物およびコモノマー以外に、末端ビニルオキシ基（−Ｏ−ＣＨ＝ＣＨ2）を有する化合物を全く含まないＬＣ媒体。
【０１０９】
ｒ）特に式Ｉまたはそれらの下位式の、好ましくは本発明による重合可能な化合物から選択される、１〜５種、好ましくは１種、２種、または３種の重合可能な化合物を含むＬＣ媒体。
【０１１０】
ｓ）当該混合物全体に対する、特に式Ｉまたはその下位式の、重合可能な化合物の割合が０．０５〜５％、好ましくは０．１〜１％である、ＬＣ媒体。
【０１１１】
ｔ）１〜８種、好ましくは１〜５種の式ＣＹ１、ＣＹ２、ＰＹ１、および／またはＰＹ２の化合物を含む、ＬＣ媒体。当該混合物全体に対するこれらの化合物の割合は、好ましくは５〜６０％、特に好ましくは１０〜３５％である。これら個々の化合物の含有量は、好ましくは、各場合において２〜２０％である。
【０１１２】
ｕ）１〜８種、好ましくは１〜５種の式ＣＹ９、ＣＹ１０、ＰＹ９、および／またはＰＹ１０の化合物を含む、ＬＣ媒体。当該混合物全体に対するこれらの化合物の割合は、好ましくは５〜６０％、特に好ましくは１０〜３５％である。これら個々の化合物の含有量は、好ましくは、各場合において２〜２０％である。
【０１１３】
ｖ）１〜１０種、好ましくは１〜８種の式ＺＫの化合物、特に式ＺＫ１、ＺＫ２、および／またはＺＫ６の化合物、を含むＬＣ媒体。当該混合物全体に対するこれらの化合物の割合は、好ましくは３〜２５％、特に好ましくは５〜４５％である。これら個々の化合物の含有量は、好ましくは、各場合において２〜２０％である。
【０１１４】
ｗ）当該混合物全体に対する式ＣＹ、ＰＹ、およびＺＫの化合物の割合が、７０％を超える、好ましくは８０％を超える、ＬＣ媒体。
【０１１５】
ｘ）ＬＣホスト混合物が、好ましくは、式ＣＹ、ＰＹ、およびＬＹ（これらにおいて、Ｒ1およびＲ2の一方または両方は、２〜６個のＣ原子を有する直鎖状のアルケニルを表す）、式ＺＫおよびＤＫ（これらにおいて、Ｒ3およびＲ4の一方または両方あるいはＲ5およびＲ6の一方または両方は、２〜６個のＣ原子を有する直鎖状のアルケニルを表す）、ならびに式Ｂ２およびＢ３からなる群より選択される、非常に好ましくは式ＣＹ１５、ＣＹ１６、ＣＹ２４、ＣＹ３２、ＰＹ１５、ＰＹ１６、ＺＫ３、ＺＫ４、ＤＫ３、ＤＫ６、Ｂ２、およびＢ３から選択される、最も好ましくは式ＺＫ３、ＺＫ４、Ｂ２、およびＢ３から選択される、アルケニル基を有する１種または複数種の化合物を含有する、ＬＣ媒体。当該ＬＣホスト混合物中におけるこれらの化合物の濃度は、好ましくは２〜７０％、非常に好ましくは３〜５５％である。
【０１１６】
ｙ）１種または複数種、好ましくは１〜５種の式ＰＹ１〜ＰＹ８、非常に好ましくは式ＰＹ２から選択される化合物を含有するＬＣ媒体。当該混合物全体に対するこれらの化合物の割合は、好ましくは１〜３０％、特に好ましくは２〜２０％である。これら個々の化合物の含有量は、好ましくは、各場合において１〜２０％である。
【０１１７】
ｚ）１種または複数種、好ましくは１種、２種、または３種の式Ｔ２の化合物を含有するＬＣ媒体。当該混合物全体に対するこれらの化合物の含有量は、好ましくは１〜２０％である。
【０１１８】
本発明の好ましい実施形態において、当該ＬＣ媒体はさらに、１種または複数種の重合可能な化合物を含む。
【０１１９】
当該重合可能な化合物は、好ましくは、式Ｍ：
Ｒa−Ｂ1−（Ｚb−Ｂ2）m−Ｒb    Ｍ
［式中、個々の基は、各場合において同一にまたは異なって、ならびにそれぞれお互いに独立して、以下の意味を有する：
ＲaおよびＲbは、Ｐ、Ｐ−Ｓｐ−、Ｈ、Ｆ、Ｃｌ、Ｂｒ、Ｉ、−ＣＮ、−ＮＯ2、−ＮＣＯ、−ＮＣＳ、−ＯＣＮ、−ＳＣＮ、ＳＦ5、あるいは１〜２５個のＣ原子を有する直鎖状または分岐鎖状のアルキル（これらにおいて、さらに、１つまたは複数の非隣接ＣＨ2基が、それぞれ、お互いに独立して、Ｏおよび／またはＳ原子がお互いに直接結合しないような方式において、−Ｃ（Ｒ0）＝Ｃ（Ｒ00）−、−Ｃ≡Ｃ−、−Ｎ（Ｒ00）−、−Ｏ−、−Ｓ−、−ＣＯ−、−ＣＯ−Ｏ−、−Ｏ−ＣＯ−、−Ｏ−ＣＯ−Ｏ−で置換されていてもよく、さらに、１つまたは複数のＨ原子が、Ｆ、Ｃｌ、Ｂｒ、Ｉ、ＣＮ、Ｐ、またはＰ−Ｓｐ−で置換されていてもよく、この場合、Ｂ1および／またはＢ2が飽和したＣ原子を含む場合、Ｒaおよび／またはＲbは、これらの飽和Ｃ原子にスピロ結合した基も表す）であり、
当該基ＲaおよびＲbのうちの少なくとも一方は、基ＰまたはＰ−Ｓｐ−を表すかまたは含み、
Ｐは、重合可能な基であり、
Ｓｐは、スペーサー基または単結合であり、
Ｂ1およびＢ2は、好ましくは４〜２５個の環原子を有する、芳香族、ヘテロ芳香族、脂環式、または複素環式基であり（これらは、縮合環を含んでいてもよく、ならびに、非置換であるか、あるいはＬで一置換または多置換されている）、
Ｚbは、−Ｏ−、−Ｓ−、−ＣＯ−、−ＣＯ−Ｏ−、−ＯＣＯ−、−Ｏ−ＣＯ−Ｏ−、−ＯＣＨ2−、−ＣＨ2Ｏ−、−ＳＣＨ2−、−ＣＨ2Ｓ−、−ＣＦ2Ｏ−、−ＯＣＦ2−、−ＣＦ2Ｓ−、−ＳＣＦ2−、−（ＣＨ2）n1−、−ＣＦ2ＣＨ2−、−ＣＨ2ＣＦ2−、−（ＣＦ２）n1−、−ＣＨ＝ＣＨ−、−ＣＦ＝ＣＦ−、−Ｃ≡Ｃ−、−ＣＨ＝ＣＨ−ＣＯＯ−、−ＯＣＯ−ＣＨ＝ＣＨ−、ＣＲ0Ｒ00、または単結合であり、
Ｒ0およびＲ00は、それぞれ、お互いに独立して、Ｈまたは、１〜１２個のＣ原子を有するアルキルを表し、
ｍは、０、１、２、３、または４を表し、
ｎ１は、１、２、３、または４を表し、
Ｌは、Ｐ、Ｐ−Ｓｐ−、ＯＨ、ＣＨ2ＯＨ、Ｆ、Ｃｌ、Ｂｒ、Ｉ、−ＣＮ、−ＮＯ2、−ＮＣＯ、−ＮＣＳ、−ＯＣＮ、−ＳＣＮ、−Ｃ（＝Ｏ）Ｎ（Ｒx）2、−Ｃ（＝Ｏ）Ｙ1、−Ｃ（＝Ｏ）Ｒx、−Ｎ（Ｒx）2、場合により置換されていてもよいシリル、６〜２０個のＣ原子を有する、場合により置換されていてもよいアリール、あるいは１〜２５個のＣ原子を有する直鎖状または分岐鎖状のアルキル、アルコキシ、アルキルカルボニル、アルコキシカルボニル、アルキルカルボニルオキシ、またはアルコキシカルボニルオキシ（これらにおいて、１つまたは複数のＨ原子がＦ、Ｃｌ、Ｐ、またはＰ−Ｓｐ−で置換されていてもよい）であり、
ＰおよびＳｐは、上記において示された意味を有し、
Ｙ1は、ハロゲンを表し、
Ｒxは、Ｐ、Ｐ−Ｓｐ−、Ｈ、ハロゲン、１〜２５個のＣ原子を有する直鎖状、分岐鎖状、または環状のアルキル（これらにおいて、さらに、１つまたは複数の非隣接ＣＨ2基が、Ｏおよび／またはＳ原子がお互いに直接結合しないような方式において、−Ｏ−、−Ｓ−、−ＣＯ−、−ＣＯ−Ｏ−、−Ｏ−ＣＯ−、−Ｏ−ＣＯ−Ｏ−で置換されていてもよく、さらに、１つまたは複数のＨ原子が、Ｆ、Ｃｌ、Ｐ、またはＰ−Ｓｐ−で置換されていてもよい）、６〜４０個のＣ原子を有する、場合により置換されていてもよいアリールまたはアリールオキシ基、あるいは２〜４０個のＣ原子を有する、場合により置換されていてもよいヘテロアリールまたはヘテロアリールオキシ基を表す］から選択される。
【０１２０】
特に好ましい式Ｉの化合物は、Ｂ1およびＢ2がそれぞれ、お互いに独立して、１，４−フェニレン、１，３−フェニレン、ナフタレン−１，４−ジイル、ナフタレン−２，６−ジイル、フェナントレン−２，７−ジイル、９，１０−ジヒドロ−フェナントレン−２，７−ジイル、アントラセン−２，７−ジイル、フルオレン−２，７−ジイル、クマリン、フラボン（これらにおいて、さらに、１つまたは複数のＣＨ基が、Ｎで置換されていてもよい）、シクロヘキサン−１，４−ジイル（これにおいて、さらに、１つまたは複数の非隣接ＣＨ2基が、Ｏおよび／またはＳで置換されていてもよい）、１，４−シクロヘキセニルエン、ビサイクル［１．１．１］ペンタン−１，３−ジイル、ビシクロ［２．２．２］オクタン−１，４−ジイル、スピロ［３．３］ヘプタン−２，６−ジイル、ピペリジン−１，４−ジイル、デカヒドロナフタレン−２，６−ジイル、１，２，３，４−テトラヒドロナフタレン−２，６−ジイル、インダン−２，５−ジイル、またはオクタヒドロ−４，７−メタノインダン−２，５−ジイル（これら全ての基は、非置換であっても、あるいは上記において定義されるＬで一置換または多置換されていてもよい）を表す化合物である。
【０１２１】
特に好ましい式Ｍの化合物は、Ｂ1およびＢ2がそれぞれ、お互いに独立して、１，４−フェニレン、１，３−フェニレン、ナフタレン−１，４−ジイル、またはナフタレン−２，６−ジイルを表す化合物である。
【０１２２】
非常に好ましい式Ｍの化合物は、以下の式：
【化５０−１】
2017206697.tif 000072
【化５０−２】
2017206697.tif 000073
【化５０−３】
2017206697.tif 000074
【化５０−４】
2017206697.tif 000075
【化５０−５】
2017206697.tif 000076
【化５０−６】
2017206697.tif 000077
［式中、個々の基は、各場合において同一にまたは異なって、ならびにそれぞれお互いに独立して、以下の意味を有する：
Ｐ1、Ｐ2、Ｐ3は、重合可能な基であり、好ましくはビニルオキシ、アクリレート、メタクリレート、フルオロアクリレート、クロロアクリレート、オキセタン、およびエポキシから選択される、
Ｓｐ1、Ｓｐ2、Ｓｐ3は、単結合またはスペーサー基であり、これらにおいて、基Ｐ1−Ｓｐ1−、Ｐ1−Ｓｐ2−、およびＰ3−Ｓｐ3−の１つまたは複数は、Ｒaaを表していてもよく、ただし、存在する基Ｐ1−Ｓｐ1−、Ｐ2−Ｓｐ2、およびＰ3−Ｓｐ3−の少なくとも１つは、Ｒaaとは異なり、好ましくは−（ＣＨ2）p1−、−（ＣＨ2）p1−Ｏ−、−（ＣＨ2）p1−ＣＯ−Ｏ−、または−（ＣＨ2）p1−Ｏ−ＣＯ−Ｏ−を表し、この場合、ｐ１は、１〜１２の整数であり、
Ｒaaは、Ｈ、Ｆ、Ｃｌ、ＣＮ、あるいは１〜２５個のＣ原子を有する直鎖状または分岐鎖状のアルキル（これらにおいて、さらに、１つまたは複数の非隣接ＣＨ2基が、それぞれ、お互いに独立して、Ｏおよび／またはＳ原子がお互いに直接結合しないような方式において、−Ｃ（Ｒ0）＝Ｃ（Ｒ00）−、−Ｃ≡Ｃ−、−Ｎ（Ｒ0）−、−Ｏ−、−Ｓ−、−ＣＯ−、−ＣＯ−Ｏ−、−Ｏ−ＣＯ−、−Ｏ−ＣＯ−Ｏ−で置換されていてもよく、さらに１つまたは複数のＨ原子が、Ｆ、Ｃｌ、ＣＮ、またはＰ1−Ｓｐ1−で置換されていてもよい）であり、特に好ましくは直鎖状または分岐鎖状の、場合により一置換または多置換されていてもよい、１〜１２個のＣ原子を有するアルキル、アルコキシ、アルケニル、アルキニル、アルキルカルボニル、アルコキシカルボニル、アルキルカルボニルオキシ、またはアルコキシカルボニルオキシ（ここで、アルケニルおよびアルキニル基は、少なくとも２つのＣ原子を有し、分岐鎖状の基は少なくとも３つのＣ原子を有する）であり、
Ｒ0、Ｒ00は、Ｈまたは、１〜１２個のＣ原子を有するアルキルであり、
ＲyおよびＲzは、Ｈ、Ｆ、ＣＨ3、またはＣＦ3であり、
Ｘ1、Ｘ2、Ｘ3は、−ＣＯ−Ｏ−、−Ｏ−ＣＯ−、または単結合であり、
ＺM1は、−Ｏ−、−ＣＯ−、−Ｃ（ＲyＲz）−、または−ＣＦ2ＣＦ2−であり、
ＺM2、ＺM3は、−ＣＯ−Ｏ−、−Ｏ−ＣＯ−、−ＣＨ2Ｏ−、−ＯＣＨ2−、−ＣＦ2Ｏ−、−ＯＣＦ2−、または−（ＣＨ2）n−であり、この場合、ｎは、２、３、または４であり、
Ｌは、Ｆ、Ｃｌ、ＣＮ、あるいは１〜１２個のＣ原子を有する、直鎖状または分岐鎖状の、場合により一置換または多フッ素置換されていてもよいアルキル、アルコキシ、アルケニル、アルキニル、アルキルカルボニル、アルコキシカルボニル、アルキルカルボニルオキシ、またはアルコキシカルボニルオキシであり、
Ｌ’、Ｌ”は、Ｈ、Ｆ、またはＣｌであり、
ｒは、０、１、２、３、または４であり、
ｓは、０、１、２、または３であり、
ｔは、０、１、または２であり、
ｘは、０または１である］から選択される。
【０１２３】
とりわけ好ましいのは、式Ｍ２およびＭ１３の化合物である。
【０１２４】
さらに好ましいのは、三反応性化合物Ｍ１５〜Ｍ３１、特に、Ｍ１７、Ｍ１８、Ｍ１９、Ｍ２２、Ｍ２３、Ｍ２４、Ｍ２５、Ｍ３０、およびＭ３１である。
【０１２５】
式Ｍ１〜Ｍ３１の化合物において、以下の基：
【化５１】
2017206697.tif 000078
この場合、Ｌは、各場合において同一にまたは異なって、上記または下記において与えられる意味のうちの１つを有し、ならびに、好ましくは、Ｆ、Ｃｌ、ＣＮ、ＮＯ2、ＣＨ3、Ｃ2Ｈ5、Ｃ（ＣＨ3）3、ＣＨ（ＣＨ3）2、ＣＨ2ＣＨ（ＣＨ3）Ｃ2Ｈ5、ＯＣＨ3、ＯＣ2Ｈ5、ＣＯＣＨ3、ＣＯＣ2Ｈ5、ＣＯＯＣＨ3、ＣＯＯＣ2Ｈ5、ＣＦ3、ＯＣＦ3、ＯＣＨＦ2、ＯＣ2Ｆ5、またはＰ−Ｓｐ−であり、非常に好ましくはＦ、Ｃｌ、ＣＮ、ＣＨ3、Ｃ2Ｈ5、ＯＣＨ3、ＣＯＣＨ3、ＯＣＦ3、またはＰ−Ｓｐ−であり、より好ましくはＦ、Ｃｌ、ＣＨ3、ＯＣＨ3、ＣＯＣＨ3、またはＯＣＦ3であり、特にＦまたはＣＨ3である。
【０１２６】
好ましい式Ｍ１〜Ｍ３１の化合物は、Ｐ1、Ｐ2、およびＰ3が、アクリレート、メタクリレート、オキセタン、またはエポキシ基、非常に好ましくはアクリレートまたはメタクリレート基、を表す化合物である。
【０１２７】
さらに好ましい式Ｍ１〜Ｍ３１の化合物は、Ｓｐ1、Ｓｐ2、およびＳｐ3が単結合である化合物である。
【０１２８】
さらに好ましい式Ｍ１〜Ｍ３１の化合物は、Ｓｐ1、Ｓｐ2、およびＳｐ3のうちの１つが単結合でありかつＳｐ1、Ｓｐ2、およびＳｐ3のうちの別の１つが単結合とは異なる化合物である。
【０１２９】
さらに好ましい式Ｍ１〜Ｍ３１の化合物は、単結合とは異なるこれらの基Ｓｐ1、Ｓｐ2、およびＳｐ3が−（ＣＨ2）s1−Ｘ”−を表し、この場合、ｓ１は、１〜６の整数、好ましくは２、３、４、または５であり、Ｘ”は、ベンゼン環への結合であり、−Ｏ−、−Ｏ−ＣＯ−、−ＣＯ−Ｏ−、−Ｏ−ＣＯ−Ｏ−、または単結合である。
【０１３０】
さらに好ましい重合可能な式Ｍ１〜Ｍ３１の化合物は、下記の表Ｄから選択される化合物である。
【０１３１】
特に好ましいのは、１種、２種、または３種の式Ｍの重合可能な化合物、好ましくはＭ１〜Ｍ３１から選択される重合可能な化合物を含むＬＣ媒体である。
【０１３２】
好ましくは、当該ＬＣ媒体中における重合可能な式Ｍの化合物の割合は、０．０１〜５％、非常に好ましくは０．０５〜１％、最も好ましくは０．１〜０．５％である。
【０１３３】
重合可能な式Ｍの化合物と、式ＡＮ１ａのアルケニル化合物および式Ｑのクワテルフェニル化合物とを組み合わせることにより、迅速で完全な重合、ＵＶ暴露後でも安定な低いプレチルト角の迅速な発生、それと同時にＵＶへの暴露後の高い信頼性および高いＶＨＲ値を、高い複屈折率と共に達成することができる、ＬＣ媒体の有利な挙動が得られる。さらに、当該ＬＣ媒体は、より長いＵＶ波長での高い吸光性を示し、そのため、重合のためにそのようなより長いＵＶ波長を使用することが可能であり、これは、ディスプレイ製造プロセスにとって有利である。
【０１３４】
当該重合可能な基Ｐは、重合反応、たとえば、フリーラジカル重合またはイオン連鎖重合、重付加または重縮合など、あるいは高分子類似反応、たとえば、主要なポリマー鎖上への付加または縮合など、にとって好適な基である。特に好ましいのは、連鎖重合のための基、特にＣ＝Ｃ二重結合または−Ｃ≡Ｃ−三重結合を有する基、ならびに開環による重合にとって好適な基、たとえば、オキセタンまたはエポキシド基など、である。
【０１３５】
好ましい基Ｐは、ＣＨ2＝ＣＷ1−ＣＯ−Ｏ−、ＣＨ2＝ＣＷ1−ＣＯ−、
【化５２】
2017206697.tif 000079
ＣＨ2＝ＣＷ2−（Ｏ）k3−、ＣＷ1＝ＣＨ−ＣＯ−（Ｏ）k3−、ＣＷ1＝ＣＨ−ＣＯ−ＮＨ−、ＣＨ2＝ＣＷ1−ＣＯ−ＮＨ−、ＣＨ3−ＣＨ＝ＣＨ−Ｏ−、（ＣＨ2＝ＣＨ）2ＣＨ−ＯＣＯ−、（ＣＨ2＝ＣＨ−ＣＨ2）2ＣＨ−ＯＣＯ−、（ＣＨ2＝ＣＨ）2ＣＨ−Ｏ−、（ＣＨ2＝ＣＨ−ＣＨ2）2Ｎ−、（ＣＨ2＝ＣＨ−ＣＨ2）2Ｎ−ＣＯ−、ＨＯ−ＣＷ2Ｗ3−、ＨＳ−ＣＷ2Ｗ3−、ＨＷ2Ｎ−、ＨＯ−ＣＷ2Ｗ3−ＮＨ−、ＣＨ2＝ＣＷ1−ＣＯ−ＮＨ−、ＣＨ2＝ＣＨ−（ＣＯＯ）k1−Ｐｈｅ−（Ｏ）k2−、ＣＨ2＝ＣＨ−（ＣＯ）k1−Ｐｈｅ−（Ｏ）k2−、Ｐｈｅ−ＣＨ＝ＣＨ−、ＨＯＯＣ−、ＯＣＮ−、およびＷ4Ｗ5Ｗ6Ｓｉ−からなる群より選択され、この場合、Ｗ1は、Ｈ、Ｆ、Ｃｌ、ＣＮ、ＣＦ3、フェニルまたは１〜５個のＣ原子を有するアルキル、特にＨ、Ｆ、Ｃｌ、またはＣＨ3を表し、Ｗ2およびＷ3は、それぞれ、お互いに独立して、Ｈまたは、１〜５個のＣ原子を有するアルキル、特にＨ、メチル、エチル、またはｎ−プロピルを表し、Ｗ4、Ｗ5、およびＷ6は、それぞれ、お互いに独立して、Ｃｌ、１〜５個のＣ原子を有するオキサアルキルまたはオキサカルボニルアルキルを表し、Ｗ7およびＷ8は、それぞれ、お互いに独立して、Ｈ、Ｃｌ、または１〜５個のＣ原子を有するアルキルを表し、Ｐｈｅは１，４−フェニレン（これらは、場合により１つまたは複数の、Ｐ−Ｓｐ−以外の上記おいて定義される基Ｌで置換されていてもよい）を表し、ｋ1、ｋ2、およびｋ3は、それぞれ、お互いに独立して、０または１を表し、ｋ3は、好ましくは１を表し、ならびにｋ4は、１〜１０の整数を表す。
【０１３６】
非常に好ましい基Ｐは、ＣＨ2＝ＣＷ1−ＣＯ−Ｏ−、ＣＨ2＝ＣＷ1−ＣＯ−、
【化５３】
2017206697.tif 000080
ＣＨ2＝ＣＷ2−Ｏ−、ＣＨ2＝ＣＷ2−、ＣＷ1＝ＣＨ−ＣＯ−（Ｏ）k3−、ＣＷ1＝ＣＨ−ＣＯ−ＮＨ−、ＣＨ2＝ＣＷ1−ＣＯ−ＮＨ−、（ＣＨ2＝ＣＨ）2ＣＨ−ＯＣＯ−、（ＣＨ2＝ＣＨ−ＣＨ2）2ＣＨ−ＯＣＯ−、（ＣＨ2＝ＣＨ）2ＣＨ−Ｏ−、（ＣＨ2＝ＣＨ−ＣＨ2）2Ｎ−、（ＣＨ2＝ＣＨ−ＣＨ2）2Ｎ−ＣＯ−、ＣＨ2＝ＣＷ1−ＣＯ−ＮＨ−、ＣＨ2＝ＣＨ−（ＣＯＯ）k1−Ｐｈｅ−（Ｏ）k2−、ＣＨ2＝ＣＨ−（ＣＯ）k1−Ｐｈｅ−（Ｏ）k2−、Ｐｈｅ−ＣＨ＝ＣＨ−、およびＷ4Ｗ5Ｗ6Ｓｉ−からなる群より選択され、この場合、Ｗ1は、Ｈ、Ｆ、Ｃｌ、ＣＮ、ＣＦ３、１〜５個のＣ原子を有するフェニルまたはアルキル、特にＨ、Ｆ、Ｃｌ、またはＣＨ3を表し、Ｗ2およびＷ3は、それぞれ、お互いに独立して、Ｈまたは、１〜５個のＣ原子を有するアルキル、特にＨ、メチル、エチル、またはｎ−プロピルを表し、Ｗ4、Ｗ5、およびＷ6は、それぞれ、お互いに独立して、Ｃｌ、１〜５個のＣ原子を有するオキサアルキルまたはオキサカルボニルアルキルを表し、Ｗ7およびＷ8は、それぞれ、お互いに独立して、Ｈ、Ｃｌ、または１〜５個のＣ原子を有するアルキルを表し、Ｐｈｅは、１，４−フェニレンを表し、ｋ1、ｋ2、およびｋ3は、それぞれ、お互いに独立して、０または１を表し、ｋ3は、好ましくは１を表し、ならびにｋ4は、１〜１０の整数を表す。
【０１３７】
非常に特に好ましい基Ｐは、ＣＨ2＝ＣＷ1−ＣＯ−Ｏ−、特にＣＨ2＝ＣＨ−ＣＯ−Ｏ−、ＣＨ2＝Ｃ（ＣＨ3）−ＣＯ−Ｏ−、およびＣＨ2＝ＣＦ−ＣＯ−Ｏ−、さらにＣＨ2＝ＣＨ−Ｏ−、（ＣＨ2＝ＣＨ）2ＣＨ−Ｏ−ＣＯ−、（ＣＨ2＝ＣＨ）2ＣＨ−Ｏ−、
【化５４】
2017206697.tif 000081
からなる群より選択される。
【０１３８】
さらなる好ましい重合可能な基Ｐは、ビニルオキシ、アクリレート、メタクリレート、フルオロアクリレート、クロロアクリレート、オキセタン、およびエポキシドからなる群より選択され、最も好ましくはアクリレートおよびメタクリレートから選択される。
【０１３９】
Ｓｐが単結合とは異なる場合、それは、好ましくは、式Ｓｐ”−Ｘ”であり、そのため、それぞれの基Ｐ−Ｓｐ−は、式Ｐ−Ｓｐ”−Ｘ”−［式中、
Ｓｐ”は、１〜２０個、好ましくは１〜１２個のＣ原子を有するアルキレン（これらは、場合によりＦ、Ｃｌ、Ｂｒ、Ｉ、またはＣＮで一置換または多置換されていてもよく、さらに、それらにおいて、１つまたは複数の非隣接ＣＨ2基が、それぞれ、お互いに独立して、Ｏおよび／またはＳ原子がお互いに直接結合しないような方式において、−Ｏ−、−Ｓ−、−ＮＨ−、−Ｎ（Ｒ0）−、−Ｓｉ（Ｒ0Ｒ00）−、−ＣＯ−、−ＣＯ−Ｏ−、−Ｏ−ＣＯ−、−Ｏ−ＣＯ−Ｏ−、−Ｓ−ＣＯ−、−ＣＯ−Ｓ−、−Ｎ（Ｒ00）−ＣＯ−Ｏ−、−Ｏ−ＣＯ−Ｎ（Ｒ0）−、−Ｎ（Ｒ0）−ＣＯ−Ｎ（Ｒ00）−、−ＣＨ＝ＣＨ−、または−Ｃ≡Ｃ−で置換されていてもよい）を表し、
Ｘ”は、−Ｏ−、−Ｓ−、−ＣＯ−、−ＣＯ−Ｏ−、−Ｏ−ＣＯ−、−Ｏ−ＣＯ−Ｏ−、−ＣＯ−Ｎ（Ｒ0）−、−Ｎ（Ｒ0）−ＣＯ−、−Ｎ（Ｒ0）−ＣＯ−Ｎ（Ｒ00）−、−ＯＣＨ2−、−ＣＨ2Ｏ−、−ＳＣＨ2−、−ＣＨ2Ｓ、−ＣＦ2Ｏ−、−ＯＣＦ2−、−ＣＦ2Ｓ−、−ＳＣＦ2−、−ＣＦ2ＣＨ2−、−ＣＨ2ＣＦ2−、−ＣＦ2ＣＦ2−、−ＣＨ＝Ｎ−、−Ｎ＝ＣＨ−、−Ｎ＝Ｎ−、−ＣＨ＝ＣＲ0−、−ＣＹ2＝ＣＹ3−、−Ｃ≡Ｃ−、−ＣＨ＝ＣＨ−ＣＯ−Ｏ−、−Ｏ−ＣＯ−ＣＨ＝ＣＨ−、または単結合を表し、
Ｒ0およびＲ00は、それぞれ、お互いに独立して、Ｈまたは、１〜２０個のＣ原子を有するアルキルを表し、ならびに
Ｙ2およびＹ3は、それぞれ、お互いに独立して、Ｈ、Ｆ、Ｃｌ、またはＣＮを表す］に一致する。
【０１４０】
Ｘ”は、好ましくは、−Ｏ−、−Ｓ−、−ＣＯ−、−ＣＯＯ−、−ＯＣＯ−、−Ｏ−ＣＯＯ−、−ＣＯ−ＮＲ0−、−ＮＲ0−ＣＯ−、−ＮＲ0−ＣＯ−ＮＲ00−、または単結合である。
【０１４１】
典型的なスペーサー基Ｓｐおよび−Ｓｐ”−Ｘ”−は、たとえば、−（ＣＨ2）p1−、−（ＣＨ2ＣＨ2Ｏ）q1−ＣＨ2ＣＨ2−、−ＣＨ2ＣＨ2−Ｓ−ＣＨ2ＣＨ2−、−ＣＨ2ＣＨ2−ＮＨ−ＣＨ2ＣＨ2−、または−（ＳｉＲ0Ｒ00−Ｏ）p1−であり、これらにおいて、ｐ１は１〜１２の整数であり、ｑ１は１〜３の整数であり、Ｒ0およびＲ00は、上記において示された意味を有する。
【０１４２】
特に好ましい基Ｓｐおよび−Ｓｐ”−Ｘ”−は、−（ＣＨ2）p1−、−（ＣＨ2）p1−Ｏ−、−（ＣＨ2）p1−Ｏ−ＣＯ−、−（ＣＨ2）p1−ＣＯ−Ｏ−、−（ＣＨ2）p1−Ｏ−ＣＯ−Ｏ−であり、これらにおいて、ｐ１およびｑ１は、上記において示された意味を有する。
【０１４３】
特に好ましい基Ｓｐ”は、各場合において、直鎖状のエチレン、プロピレン、ブチレン、ペンチレン、ヘキシレン、ヘプチレン、オクチレン、ノニレン、デシレン、ウンデシレン、ドデシレン、オクタデシレン、エチレンオキシエチレン、メチレンオキシブチレン、エチレンチオエチレン、エチレン−Ｎ−メチルイミノエチレン、１−メチルアルキレン、エテニレン、プロペニレン、およびブテニレンである。
【０１４４】
ＰＳＡディスプレイの製造では、当該ＬＣ媒体中に含有される重合可能な化合物は、（１つの化合物が、２つ以上の重合可能な基を有する場合）、場合により電極に電圧を印加しながら、当該ＬＣディスプレイの基板の間において、当該ＬＣ媒体中でのインサイチュ重合によって重合または架橋される。
【０１４５】
本発明によるＰＳＡディスプレイの構造は、最初に引用した先行技術に記載されるような、ＰＳＡディスプレイのための通常の幾何学的形状に相当する。突出の無い幾何学的形状が好ましく、特に、さらにカラーフィルター側の電極が構造化されておらずかつＴＦＴ側の電極のみがスロットを有するものが好ましい。ＰＳ−ＶＡディスプレイにとって特に好適で好ましい電極構造は、たとえば、米国特許出願公開第２００６／００６６７９３号明細書（ＵＳ２００６／００６６７９３Ａ１）に記載されている。
【０１４６】
好ましくは、当該ＬＣ媒体中における重合可能な化合物の割合は、＞０〜＜５％、非常に好ましくは＞０〜＜１％、最も好ましくは０．０１〜０．５％である。
【０１４７】
好ましいのは、ネマチックＬＣ相を有し、好ましくはキラル液晶相を有さない、ＬＣ媒体である。
【０１４８】
上記において言及した好ましい実施形態の化合物と、上記において説明した重合された化合物とを組み合わせることにより、本発明によるＬＣ媒体において、一定して高い透明点および高いＶＨＲ値と同時に、低い閾値電圧、低い回転粘度、および非常に良好な低温安定性が得られる。
【０１４９】
重合可能な化合物を含有するＬＣ媒体の使用は、ＰＳＡディスプレイにおいて特に低いプレチルト角の急速な確立を可能にする。特に、当該ＬＣ媒体は、先行技術の媒体と比べて、ＰＳＡディスプレイにおいて著しく短縮された応答時間、さらに特にモノクロ階調の応答時間を示す。
【０１５０】
本発明のＬＣ媒体およびＬＣホスト混合物は、好ましくは、少なくとも８０Ｋ、特に好ましくは、少なくとも１００Ｋのネマチック相範囲、ならびに２０℃において≦２５０ｍＰａ・ｓ、好ましくは≦２００ｍＰａ・ｓの回転粘度を有する。
【０１５１】
本発明によるＶＡタイプのディスプレイにおいて、スイッチオフ状態でのＬＣ媒体の層中の分子は、電極表面に対して垂直に（ホメオトロピックに）配向しているか、または傾いたホメオトロピック配向を有する。電極への電圧の印加の際、ＬＣ分子の再配向が、電極表面に対して平行に分子の長軸において生じる。
【０１５２】
本発明によるＬＣ媒体は、好ましくは、負の誘電的異方性を有する化合物に基づいており、ＰＳ−ＶＡおよびＰＳ−ＵＢ−ＦＦＳタイプのディスプレイでの使用に対して特に安定であり、好ましくは、２０℃および１ｋＨｚにおいて、負の誘電的異方性Δε、非常に好ましくは−０．５〜−１０、最も好ましくは−２．５〜−７．５の誘電的異方性を有する。
【０１５３】
とりわけＰＳ−ＶＡおよびＰＳ−ＵＢ−ＦＦＳタイプのディスプレイにおける使用に対して、本発明のＬＣ媒体における複屈折率Δｎは、好ましくは０．１６未満、特に好ましくは０．０６〜０，１４、非常に特に好ましくは０．０７〜０，１２である。
【０１５４】
本発明によるＬＣ媒体は、当業者に既知で文献にも記載されているさらなる添加剤、たとえば、重合開始剤、重合禁止剤、安定化剤、表面活性化物質、またはキラルドーパントなど、も含み得る。これらは、重合可能であっても、または重合可能でなくてもよい。
【０１５５】
好ましい実施形態において、当該ＬＣ媒体は、１種または複数種のキラルドーパントを、好ましくは０．０１〜１％、非常に好ましくは０．０５〜０．５％の濃度において含有する。当該キラルドーパントは、好ましくは下記の表Ｂの化合物からなる群より、非常に好ましくはＲ−もしくはＳ−１０１１、Ｒ−もしくはＳ−２０１１、Ｒ−もしくはＳ−３０１１、Ｒ−もしくはＳ−４０１１、およびＲ−もしくはＳ−５０１１からなる群より選択される。
【０１５６】
別の好ましい実施形態において、当該ＬＣ媒体は、１種または複数種のキラルドーパントのラセミ体を含有し、これらは、好ましくは前の段落において言及したキラルドーパントから選択される。
【０１５７】
さらに、当該ＬＣ媒体に、たとえば、０〜１５質量％の多色性染料、さらに、導電性を向上させるために、ナノ粒子、導電性の塩、好ましくはエチルジメチルドデシルアンモニウム４−ヘキソキシベンゾエート、テトラブチルアンモニウムテトラフェニルボレート、またはクラウンエーテルの錯体塩（たとえば、Ｈａｌｌｅｒら，Ｍｏｌ．Ｃｒｙｓｔ．Ｌｉｑ．Ｃｒｙｓｔ．２４，２４９−２５８  （１９７３）を参照のこと）、あるいは誘電的異方性、粘度、および／またはネマチック相の配向を変更するための物質、を加えることも可能である。このタイプの物質は、たとえば、独国特許出願公開第２２０９１２７号明細書（ＤＥ−Ａ２２０９１２７）、同第２２４０８６４号明細書（ＤＥ−Ａ２２４０８６４）、同第２３２１６３２号明細書（ＤＥ−Ａ２３２１６３２）、同第２３３８２８１号明細書（ＤＥ−Ａ２３３８２８１）、同第２４５００８８号明細書（ＤＥ−Ａ２４５００８８）、同第２６３７４３０号明細書（ＤＥ−Ａ２６３７４３０）、および同第２８５３７２８号明細書（ＤＥ−Ａ２８５３７２８）に記載されている。
【０１５８】
本発明によるＬＣ媒体の好ましい実施形態ａ）〜ｚ）の個々の構成要素は、既知であるか、またはそれらを調製するための方法が、それらが文献に記載されている標準的な方法に基づいているために、当業者によって先行技術から容易に誘導され得る。対応する式ＣＹの化合物は、たとえば、欧州特許出願公開第０３６４５３８号明細書（ＥＰ−Ａ−０３６４５３８）に記載されている。対応する式ＺＫの化合物は、たとえば、独国特許出願公開第２６３６６８４号明細書（ＤＥ−Ａ−２６３６６８４）および独国特許出願公開第３３２１３７３号明細書（ＤＥ−Ａ−３３２１３７３）に記載されている。
【０１５９】
本発明に従って使用することができるＬＣ媒体は、それ自体従来的な方法において、たとえば、上記において言及した化合物の１種または複数種を、上記において定義した１種または複数種の重合可能な化合物と、ならびに場合によりさらなる液晶化合物および／または添加剤と混合することによって、調製される。一般的に、主成分を構成する成分より少ない量において使用される成分の所望の量は、有利には高温において、当該主成分を構成する成分に溶解される。有機溶媒中、たとえば、アセトン、クロロホルム、またはメタノール中において当該成分の溶液を混合して、十分に混合した後に、たとえば蒸留などによって当該溶媒を再び除去することも可能である。本発明はさらに、本発明によるＬＣ媒体の調製のための方法にも関する。
【０１６０】
本発明によるＬＣ媒体はさらに、たとえば、Ｈ、Ｎ、Ｏ、Ｃｌ、Ｆが、ジュウテリウムなどの対応する同位体で置換されている化合物も含み得ることは、当業者には言うまでもない。
【０１６１】
以下の実施例は、本発明を制限することなく、本発明を説明するものである。しかしながら、それらは、当業者に対して、好ましく用いられる化合物およびそれらのそれぞれの濃度ならびにそれらのお互いの組み合わせによって、好ましい混合物の概念を示すものである。さらに、実施例は、特性および特性の組み合わせが利用できるかどうかを説明する。
【０１６２】
以下の略語が使用される：
（ｎ、ｍ、ｚ：各場合において、お互いに独立して、１、２、３、４、５、または６）
【０１６３】
表Ａ
【化５５−１】
2017206697.tif 000082
【化５５−２】
2017206697.tif 000083
【化５５−３】
2017206697.tif 000084
【化５５−４】
2017206697.tif 000085
【化５５−５】
2017206697.tif 000086
【化５５−６】
2017206697.tif 000087
【０１６４】
本発明の好ましい実施形態において、本発明によるＬＣ媒体は、表Ａの化合物からなる群より選択される１種または複数種の化合物を含む。
【０１６５】
表Ｂ
表Ｂは、本発明によるＬＣ媒体に加えることができる、可能なキラルドーパントを示している。
【化５６−１】
2017206697.tif 000088
【化５６−２】
2017206697.tif 000089
【０１６６】
当該ＬＣは、好ましくは、０〜１０質量％、特に０．０１〜５質量％、特に好ましくは０．１〜３質量％のドーパントを含む。当該ＬＣ媒体は、好ましくは、表Ｂの化合物からなる群より選択される１種または複数種のドーパントを含む。
【０１６７】
表Ｃ
表Ｃは、本発明によるＬＣ媒体に加えることができる、可能な安定化剤を示している。
（ここで、ｎは、１〜１２の整数、好ましくは１、２、３、４、５、６、７、または８を表し、ならびに末端メチル基は示されていない）
【化５７−１】
2017206697.tif 000090
【化５７−２】
2017206697.tif 000091
【化５７−３】
2017206697.tif 000092
【化５７−４】
2017206697.tif 000093
【化５７−５】
2017206697.tif 000094
【０１６８】
当該ＬＣ媒体は、好ましくは、０〜１０質量％、特に１ｐｐｍ〜５質量％、特に好ましくは１ｐｐｍ〜１質量％の安定化剤を含む。当該ＬＣ媒体は、好ましくは、表Ｃの化合物からなる群より選択される１種または複数種の安定化剤を含む。
【０１６９】
表Ｄ
表Ｄは、好ましくは反応性メソゲン化合物として、本発明に従ってＬＣ媒体において使用することができる例示的化合物を示している。
【化５８−１】
2017206697.tif 000095
【化５８−２】
2017206697.tif 000096
【化５８−３】
2017206697.tif 000097
【化５８−４】
2017206697.tif 000098
【化５８−５】
2017206697.tif 000099
【化５８−６】
2017206697.tif 000100
【化５８−７】
2017206697.tif 000101
【化５８−８】
2017206697.tif 000102
【化５８−９】
2017206697.tif 000103
【化５８−１０】
2017206697.tif 000104
【化５８−１１】
2017206697.tif 000105
【化５８−１２】
2017206697.tif 000106
【化５８−１３】
2017206697.tif 000107
【化５８−１４】
2017206697.tif 000108
【化５８−１５】
2017206697.tif 000109
【化５８−１６】
2017206697.tif 000110
【化５８−１７】
2017206697.tif 000111
【化５８−１８】
2017206697.tif 000112
【０１７０】
本発明の好ましい実施形態において、当該メソゲン媒体は、表Ｄの化合物の群から選択される１種または複数種の化合物を含む。非常に好ましくは、当該ＬＣ媒体は、式ＲＭ−１、ＲＭ−２、ＲＭ−３、ＲＭ−４、ＲＭ−５、ＲＭ−９、ＲＭ−１７、ＲＭ４２、ＲＭ−４８、ＲＭ−６８、ＲＭ−８７、ＲＭ−９１、ＲＭ−９８、ＲＭ−９９、およびＲＭ−１０１から選択される化合物を含む。
【０１７１】
さらに、以下の略号および記号が使用される：
Ｖｏ：２０℃での容量性の閾値電圧［Ｖ］
ｎe：２０℃および５８９ｎｍでの驚異的な屈折率
ｎo：２０℃および５８９ｎｍでの通常の屈折率
Δｎ：２０℃および５８９ｎｍでの光学的異方性
ε⊥：２０℃および１ｋＨｚでの配向子に対して垂直な誘電体誘電率
ε‖：２０℃および１ｋＨｚでの配向子に対して平行な誘電体誘電率
Δε：２０℃および１ｋＨｚでの誘電的異方性
ｃｌ．ｐ．、Ｔ（Ｎ，Ｉ）：透明点［℃］
γ1：２０℃での回転粘度［ｍＰａ・ｓ］
Ｋ1：弾性定数、２０℃での「広がり」変形［ｐＮ］
Ｋ2：弾性定数、２０℃での「捻れ」変形［ｐＮ］
Ｋ3：弾性定数、２０℃での「曲げ」変形［ｐＮ］・
【０１７２】
特に明記されない限り、本明細書における全ての濃度は、質量パーセントにおいて引用され、溶媒以外の全ての固体および液晶成分を含む対応する混合物全体に対するものである。
【０１７３】
特に明記されない限り、本明細書において示される全ての温度値、たとえば、融点Ｔ（Ｃ、Ｎ）、スメチック（Ｓ）相からネマチック（Ｎ）相への転移Ｔ（Ｓ、Ｎ）、および透明点Ｔ（Ｎ、Ｉ）は、摂氏（℃）において引用される。Ｍ．ｐ．は融点を表し、ｃｌ．ｐ．＝透明点である。さらに、Ｃ＝結晶状態、Ｎ＝ネマチック相、Ｓ＝スメチック相、およびＩ＝等方相である。これらの記号の間のデータは、転移温度を表す。
【０１７４】
全ての物理特性は、「Ｍｅｒｃｋ  Ｌｉｑｕｉｄ  Ｃｒｙｓｔａｌｓ，Ｐｈｙｓｉｃａｌ  Ｐｒｏｐｅｒｔｉｅｓ  ｏｆ  Ｌｉｑｕｉｄ  Ｃｒｙｓｔａｌｓ」，Ｓｔａｔｕｓ  Ｎｏｖ．１９９７，Ｍｅｒｃｋ  ＫＧａＡ，ドイツに従って特定され、２０℃の温度に対して適用され、各場合において特に明記されない限り、Δｎは、５８９ｎｍにおいて特定され、Δεは１ｋＨｚにおいて特定される。
【０１７５】
本発明において、用語「閾値電圧」は、特に明記されない限り、フレデリックス閾値としても知られる、容量性閾値（Ｖ0）に関連する。実施例において、一般的に通常であるが、光学的閾値も１０％相対コントラスト（Ｖ10）に対して引用され得る。
【０１７６】
容量性閾値電圧の測定に使用するディスプレイは、２５μｍの間隔の２枚の平坦で平行な外板ガラスからなり、それぞれの外板ガラスは、内側に電極層とその最表面上にラビング処理されていないポリイミド配向層を有しており、これは、液晶分子のホメオトロピック端部配向を生じさせる。
【０１７７】
ＶＨＲ値は、以下のように測定する。ＬＣ混合物を、ラビング処理されていないＶＡ−ポリイミド配向層を有するＶＡ−ＶＨＲ試験セルに導入する。当該ＬＣ層の厚さｄは、特に明記されない限り、およそ３μｍである。ＶＨＲは、１Ｖ、６０Ｈｚ、６４μ秒のパルスでの露光の前後において特定する（測定装置：Ａｕｔｒｏｎｉｃ−Ｍｅｌｃｈｅｒｓ  ＶＨＲＭ−１０５）。
【０１７８】
実施例
比較例１
ネマチックＬＣ混合物Ｎ１を以下のように配合する。
【表１】
2017206697.tif 000113
【０１７９】
当該混合物は、式Ｑのクアテルフェニル化合物を含有しない。
【０１８０】
比較例２
ネマチックＬＣ混合物Ｎ２を以下のように配合する。
【表２】
2017206697.tif 000114
【０１８１】
実施例１
１００％のＬＣ混合物Ｎ２に、０．００５％（５０ｐｐｍ）の式Ｓ２ａの安定化剤を加えて、混合物Ｍ１を形成する。
【化５９】
2017206697.tif 000115
【０１８２】
実施例２
９９．９９％のＬＣ混合物Ｎ２に、０．０１％（１００ｐｐｍ）の式Ｓ２ａの安定化剤を加えて、混合物Ｍ２を形成する。
【０１８３】
実施例３
９９．９７５％のＬＣ混合物Ｎ２に、０．０２５％（２５０ｐｐｍ）の式Ｓ１ａの安定化剤を加えて、混合物Ｍ３を形成する。
【化６０】
2017206697.tif 000116
【０１８４】
当該ＬＣ混合物の組成を表１に示す。
【０１８５】
表１−ＬＣ混合物の組成
【表３】
2017206697.tif 000117
【０１８６】
実施例Ｃ１の混合物は、式Ｑ１のクアテルフェニル化合物および安定化剤を含有しない比較混合物である。
【０１８７】
実施例Ｃ２の混合物は、式Ｑ１のクアテルフェニル化合物ＰＰＧＵ−３−Ｆを含有するが安定化剤は含有しない比較混合物である。
【０１８８】
本発明による実施例Ｍ１、Ｍ２、およびＭ３の混合物は、それぞれ、式Ｑ１のクアテルフェニル化合物ＰＰＧＵ−３−Ｆおよび式Ｓ２ａもしくはＳ１の安定化剤を両方とも含有する。
【０１８９】
当該混合物を、上記において説明した試験ＶＡ−ＶＨＲセルに充填し、それぞれ、ＵＶ負荷、サンテスト、およびバックライト負荷試験の前後において、ＶＨＲ値を測定した。
【０１９０】
ＵＶ負荷のために、当該試験セルを、５０ｍＷ／ｃｍ2の高圧水銀ランプ（３００ｎｍ〜４００ｎｍ）で１２０秒間（６Ｊ）および６００秒間（３０Ｊ）露光した。
【０１９１】
サンテストのために、当該試験セルを、７６５Ｗ／ｍ2のキセノンランプ（３００ｎｍ〜８００ｎｍ）で１時間露光させた。
【０１９２】
バックライト負荷試験のために、当該試験セルを、ＬＣＤ  ＴＶパネルにおいて使用されるＬＥＤバックライトユニットで２４時間、１６８時間、３３６時間、５００時間、および１０００時間露光した。
【０１９３】
表２は、実施例Ｃ１およびＣ２の混合物でのＵＶ負荷試験の結果を示している。
【０１９４】
表２−ＵＶ負荷後のＶＨＲ値
【表４】
2017206697.tif 000118
【０１９５】
表２から、クアテルフェニル化合物を含む実施例Ｃ２の混合物は、ＵＶ負荷後に、クアテルフェニル化合物を含まない実施例Ｃ１の混合物よりわずかに高いＶＨＲ値を示すことが分かる。
【０１９６】
このことは、当該混合物へのクアテルフェニル化合物の添加が、ＶＨＲの向上をもたらすことを示している。
【０１９７】
表３は、実施例Ｃ２、Ｍ１、およびＭ２の混合物でのＵＶ負荷試験の結果を示している。
【０１９８】
表３−ＵＶ負荷後のＶＨＲ値
【表５】
2017206697.tif 000119
【０１９９】
表４は、実施例Ｃ２、Ｍ１、およびＭ２の混合物でのサンテストの結果を示している。
【０２００】
表４−サンテスト後のＶＨＲ値
【表６】
2017206697.tif 000120
【０２０１】
表５は、実施例Ｃ２、Ｍ１、およびＭ２の混合物でのバックライト負荷試験の結果を示している。
【０２０２】
表５−バックライト負荷後のＶＨＲ値
【表７】
2017206697.tif 000121
【０２０３】
表３〜５から、式Ｑ１のクアテルフェニル化合物および式Ｓ２ａの安定化剤を含む実施例Ｍ１およびＭ２の混合物は、式Ｑ１のクアテルフェニル化合物を含むが安定化剤は含まない実施例Ｃ２の混合物と比べて、ＵＶ負荷、サンテスト、およびバックライト負荷の後に著しく高いＶＨＲ値を示すことが分かる。
【０２０４】
このことは、当該混合物への式Ｑのクアテルフェニルおよび式Ｓの安定化剤の両方の添加が、ＵＶ負荷、サンテスト、およびバックライト負荷の後にＶＨＲの著しい向上をもたらすことを示している。
【０２０５】
表６は、実施例Ｃ２およびＭ３の混合物でのＵＶ負荷試験の結果を示している。
【表８】
2017206697.tif 000122
【０２０６】
表７は、実施例Ｃ２およびＭ３の混合物でのサンテストの結果を示している。
【表９】
2017206697.tif 000123
【０２０７】
表６および７から、式Ｑ１のクアテルフェニル化合物および式Ｓ１の安定化剤を含む実施例Ｍ３の混合物は、式Ｑ１のクアテルフェニル化合物を含むが安定化剤は含まない実施例Ｃ２の混合物よりも、ＵＶ負荷およびサンテストの後に著しく高いＶＨＲ値を示すことが分かる。
【０２０８】
このことは、当該混合物への式Ｑのクアテルフェニルおよび式Ｓの安定化剤の両方の添加が、ＵＶ負荷およびサンテストの後にＶＨＲの著しい向上をもたらすことを示している。